(57)【要約】  良好に定められた均一な厚さを有する被覆鋼は、有益なものであり、かつ、熱間プレス加工によって製品を製造するのに都合がよい。鋼のような熱間プレス加工によって製造された製品は、その後にスポット溶接ステップを施されるとき、特に都合がよい。
2010508438.tif 000002
【特許請求の範囲】
【請求項１】
プレコート鋼帯であって、
（ａ）長さ、幅、第１の側面、および、第２の側面を有する帯状の基礎鋼を備え、
（ｂ）前記帯状の基礎鋼の前記長さが、少なくとも１００ｍであり、かつ、前記幅が、少なくとも６００ｍｍであり、
（ｃ）前記帯状の基礎鋼の前記第１の側面および前記第２の側面の一方の少なくとも一部分に存在するアルミニウムプレコートまたはアルミニウム合金プレコートを備え、
（ｉ）前記プレコートの厚さｔｐが、前記第１の側面および前記第２の側面の少なくとも一方のあらゆる場所において、２０マイクロメートルから３３マイクロメートルまでの範囲にある、
プレコート鋼帯。
【請求項２】
請求項１に記載のプレコート鋼帯を製造するための方法であって、
プレコート鋼帯が、３ｍｍ以下の厚さを有する、
方法。
【請求項３】
熱間プレス加工された被覆鋼板製品を製造するためのプロセスであって、
（Ａ）所定の温度にまで予熱された炉内において、２０℃と７００℃との間における４℃／ｓ〜１２℃／ｓの範囲に存在する加熱速度Ｖｃで、前記鋼板の厚さが、０．７ｍｍ以上かつ１．５ｍｍ以下の場合、図７の図形ＡＢＣＤによって定められた時間だけ、アルミニウムプレコートまたはアルミニウム合金プレコート鋼板を加熱し、前記鋼板の厚さが、１．５ｍｍよりも厚くかつ３ｍｍ以下の場合、図７の図形ＥＦＧＨによって定められた時間だけ、アルミニウムプレコートまたはアルミニウム合金プレコート鋼板を加熱し、加熱されたブランクを得るステップと、
（Ｂ）前記加熱されたブランクをダイへ転送するステップと、
（Ｃ）前記ダイにおいて、前記加熱されたブランクをプレス加工し、それによって、熱間プレス加工された鋼板製品を得るステップと
を備え、
前記加熱された製品が、少なくとも３０℃／ｓの速度で冷却される、
プロセス。
【請求項４】
熱間プレス加工された被覆鋼板製品を製造するためのプロセスであって、
（Ａ）請求項３に記載の加熱されたブランクを提供するステップと、
（Ｂ）前記加熱されたブランクをダイへ転送するステップと、
（Ｃ）前記ダイにおいて、前記加熱されたブランクをプレス加工し、それによって、熱間プレス加工された鋼板製品を得るステップと
を備え、
前記加熱されたブランクが前記炉を出てから前記プレス加工が開始するまでの経過時間が、１０秒以下であり、
前記加熱されたブランクが、前記プレス加工中に、１０％よりも多い量だけ変形させられ、前記加熱された製品が、少なくとも５０℃／ｓの速度で冷却される、
プロセス。
【請求項５】
熱間プレス加工された被覆鋼板製品を製造するためのプロセスであって、
第１の側面および第２の側面を有する鋼帯をアルミニウムまたはアルミニウム合金によって溶融めっきでプレコートし、プレコートされた鋼帯を得るステップにして、前記鋼帯の前記第１の側面および前記第２の側面の少なくとも一方のプレコートの厚さが、前記鋼帯の前記第１の側面および前記第２の側面の少なくとも一方におけるあらゆる場所において、２０μｍから３３μｍまでの厚さを有する、前記プレコートされた鋼帯を得るステップと、
前記プレコートされた鋼帯を切断し、板を得るステップと、
予熱された炉内において板を加熱し、鋼がオーステナイトである加熱されたブランクを得るステップと、
前記鋼をオーステナイト相状態に維持しながら、前記加熱されたブランクをダイへ転送するステップと、
前記加熱されたブランクをダイにおいてプレス加工し、熱間プレス加工された鋼板製品を取り出すステップとを備え、前記鋼板製品において、鋼の顕微鏡組織がマルテンサイトである、
プロセス。
【請求項６】
（Ａ）前記プレコート鋼帯が、アルミニウムまたはアルミニウム合金によってプレコートされた、請求項１に記載のプレコート鋼帯を提供するステップと、
（Ｂ）前記プレコート鋼帯を予め定められた寸法および形状に切断し、鋼板を得るステップと、
（Ｃ）所定の温度にまで予熱された炉内において、前記製品の厚さが、０．７ｍｍ以上かつ１．５ｍｍ以下の場合、図７の図形ＡＢＣＤによって定められた時間だけ、前記鋼板を加熱し、前記製品の厚さが、１．５ｍｍよりも厚くかつ３ｍｍ以下の場合、図７の図形ＥＦＧＨによって定められた時間だけ、前記鋼板を加熱し、加熱されたブランクを得るステップと、
（Ｄ）前記加熱されたブランクをダイへ転送するステップと、
（Ｅ）前記ダイにおいて、前記加熱されたブランクをプレス加工し、それによって、熱間プレス加工された鋼板製品を得るステップと
を備え、
前記加熱されたブランクが前記炉を出てから前記プレス加工が開始するまでの経過時間が、１０秒以下であり、
前記加熱された製品が、前記プレス加工中に、３０℃／ｓよりも速い速度で冷却される、
プロセスによって製造される熱間プレス加工された被覆鋼板製品。
【請求項７】
熱間プレス加工された被覆鋼板製品を製造するためのプロセスであって、
（Ａ）請求項６に記載の加熱されたブランクを提供するステップと、
（Ｂ）前記加熱されたブランクをダイへ転送するステップと、
（Ｃ）前記ダイにおいて、前記加熱されたブランクをプレス加工し、それによって、熱間プレス加工された鋼板製品を得るステップと
を備え、
前記加熱されたブランクが前記炉を出てから前記プレス加工が開始するまでの経過時間が、１０秒以下であり、
前記加熱された製品が、前記プレス加工中に、鋼の顕微鏡組織がマルテンサイトになるような速度で冷却される、
プロセス。
【請求項８】
基礎鋼が、総重量に対する重量％として、
０．１５％＜炭素＜０．５％
０．５％＜マンガン＜３％
０．１％＜ケイ素＜０．５％
０．０１％＜クロム＜１％
チタン＜０．２％
アルミニウム＜０．１％
リン＜０．１％
硫黄＜０．０５％
０．０００５％＜ホウ素＜０．０８％
からなる成分を含み、さらに、鉄および処理に固有の不純物を含む、請求項１に記載のプレコート鋼帯。
【請求項９】
基礎鋼が、総重量に対する重量％として、
０．２０％＜炭素＜０．５％
０．８％＜マンガン＜１．５％
０．１％＜ケイ素＜０．３５％
０．０１％＜クロム＜１％
チタン＜０．１％
アルミニウム＜０．１％
リン＜０．０５％
硫黄＜０．０３％
０．０００５％＜ホウ素＜０．０１％
からなる成分を含み、さらに、鉄および処理に固有の不純物を含む、請求項８に記載のプレコート鋼帯。
【請求項１０】
基礎鋼が２０ｐｐｍ以下の硫黄を含む、請求項８または請求項９のいずれか一項に記載のプレコート鋼帯。
【請求項１１】
鋼板における窒素に対するチタンの重量％による比が３．４２を上回る、請求項８から請求項１０までのいずれか一項に記載のプレコート鋼帯。
【請求項１２】
アルミニウムプレコートまたはアルミニウム合金プレコートが、８重量％から１１重量％までのケイ素、２重量％から４重量％までの鉄、および、アルミニウムおよび処理に固有の不純物である残部を含む、請求項１または請求項８から請求項１１までのいずれか一項に記載のプレコート鋼帯。
【請求項１３】
プレス加工された被覆鋼製品であって、
（ａ）第１の側面および第２の側面を有する帯状の基礎鋼と、
（ｂ）前記帯状の基礎鋼の前記第１の側面および前記帯状の基礎鋼の前記第２の側面の少なくとも一方に存在する被覆と
を備え、
（ｉ）前記被覆が、前記基礎鋼とアルミニウムプレコートまたはアルミニウム合金プレコートとの間における相互拡散から発生し、
（ｉｉ）前記被覆が、基礎鋼から外側へ順々に存在する、
（ａ）相互拡散層
（ｂ）中間層
（ｃ）金属間層
（ｄ）表面層
からなる、
プレス加工された被覆鋼製品。
【請求項１４】
前記被覆が３０マイクロメートルを上回る厚さを有する、請求項１３に記載のプレス加工された被覆鋼製品。
【請求項１５】
前記層（ａ）が１５マイクロメートル未満の厚さを有する、請求項１３または請求項１４のいずれか一項に記載のプレス加工された被覆鋼製品。
【請求項１６】
前記層（ｃ）と（ｄ）とが、考察される前記層に対応するレベルの少なくとも９０％を占めており、層（ｃ）の１０％未満が、製品の極表面に存在する、
請求項１３から請求項１５までのいずれか一項に記載のプレス加工された被覆鋼製品。
【請求項１７】
帯状の鋼が請求項８に記載の組成を有する、請求項１３から請求項１６までのいずれか一項に記載のプレス加工された被覆鋼製品。
【請求項１８】
帯状の鋼が請求項９に記載の組成を有する、請求項１３から請求項１６までのいずれか一項に記載のプレス加工された被覆鋼製品。
【請求項１９】
鋼が請求項１０に記載の組成を有する、請求項１３から請求項１８までのいずれか一項に記載のプレス加工された被覆鋼製品。
【請求項２０】
鋼が請求項１１に記載の組成を有する、請求項１３から請求項１９までのいずれか一項に記載のプレス加工された被覆鋼製品。
【請求項２１】
アルミニウムプレコートまたはアルミニウム合金プレコートが、８重量％から１１重量％までのケイ素、２重量％から４重量％までの鉄、および、アルミニウムおよび処理に固有の不純物である残部を含む、請求項１３から請求項２０までのいずれか一項に記載のプレス加工された被覆鋼製品。
【請求項２２】
請求項６および請求項１３から請求項２１までのいずれか一項に記載の加熱処理された被覆鋼製品からなる自動車。
【請求項２３】
請求項３、請求項４、請求項５、および、請求項７のいずれか一項に記載のプロセスによって製造された加熱処理された被覆鋼製品からなる自動車。
【発明の詳細な説明】
【技術分野】
【０００１】
本発明は、特に、被覆鋼、溶融めっき法を含むそのような被覆鋼を製造する方法、そのような被覆鋼を使用する方法、被覆鋼から製造されたプレス加工されたブランク、および、被覆鋼から製造されたプレス加工された製品に関し、また、例えばスポット溶接などにおいて、本発明による製品を様々に使用することに関する。
【０００２】
本発明のさらなる利点およびその他の特徴が、部分的に、以下の記述において説明され、また、部分的に、以下の記述を考察することによって、当業者には明らかとなり、あるいは、本発明を実施することによって、学習されてもよい。本発明の利点は、特に、添付の特許請求の範囲に指示されるように実現および達成されてもよい。当然ながら、本発明は、その他のおよび異なる実施形態も可能であり、それらの実施形態のいくつかの細部は、当然ながら、すべてが本発明から逸脱することなく、様々に変更されてもよい。以下の記述は、本質的に、例として説明されたものであり、限定しようとするものではないと考えられるべきである。
【背景技術】
【０００３】
近年、部品を成形するために熱間プレス加工プロセスにおいてプレコート鋼を使用することは、特に、自動車産業において重要なことになりつつある。そのような部品の加工は、以下の主たるステップを含んでもよい：
−  溶融めっき法によって鋼板をプレコートするステップ、
−  ブランクを得るためにトリミングまたは切断するステップ、
−  鋼基板をプレコートと合金化し、かつ、鋼をオーステナイト化するためにブランクを加熱するステップ、
−  部品を熱間成形し、その後に、主として、マルテンサイト構造を得るためにその部品を急速冷却するステップ。
【０００４】
例として、参照により本明細書に組み込まれる米国特許第６，２９６，８０５号明細書を参照されたい。
【０００５】
プレコートを鋼基板と合金化することにより、高い融解温度を有する金属間合金を生成する効果を有するが、そのような被覆を有するブランクは、金属基板のオーステナイト化が発生する温度範囲において加熱されてもよく、そして、焼き入れによってさらに硬化させることができる。
【０００６】
被覆の金属間合金化および基板のオーステナイト化を考慮したブランクの加熱処理は、ブランクがローラー上を移動する炉内において、きわめて頻繁に実行される。ブランクに施される熱サイクルは、最初に、加熱段階を含み、その加熱の速度は、ブランクの厚さ、炉温度、移動速度、および、被覆の反射率などのようなパラメータに応じている。この加熱段階の後、熱サイクルは、一般的には、保持段階を含み、その保持段階の温度は、炉の規定温度である。しかしながら、炉の動作に問題が発生する。すなわち、ローラーが、ブランクのプレコートから出る金属堆積物によって汚れてくることがある。これらの堆積物が増えすぎると、ローラーの保守が実行されなければならず、生産性が低下する。
【０００７】
加熱および急速冷却の後に得られた部品は、きわめて大きな機械抵抗を有し、構造的利用分野、例えば、自動車産業分野に使用されてもよい。これらの部品は、頻繁に他の部品と溶接されなければならず、高い溶接性が要求される。このことは、次のことを意味する。
【０００８】
発生するかもしれない公称溶接パラメータの変動が溶接品質に影響を与えないことを保証するために、溶接作業は、十分に広い動作範囲で実行可能なものでなければならない。抵抗溶接の場合、これは、自動車産業においてはきわめて一般的なことであり、作業溶接範囲は、パラメータの組み合わせによって定義され、特に、溶接電流強度Ｉと溶接中に部品に加えられる力Ｆとは、最も重要なものの一つである。これらのパラメータの適切な組み合わせは、不十分なナゲット径（小さすぎる電流強度または小さすぎる力によって発生する）が発生しないことおよび溶接散りが発生しないことを保証するのを助ける。
【０００９】
また、溶接作業は、大きな機械抵抗が溶接部において得られるように実行されなければならない。この機械抵抗は、剪断引張検査または十字引張検査のような検査によって評価されてもよい。
【先行技術文献】
【特許文献】
【００１０】
【特許文献１】米国特許第６，２９６，８０５号明細書
【発明の概要】
【発明が解決しようとする課題】
【００１１】
依然として、プレス加工プロセスによって成形部品を製造するのに都合良く使用することのできる被覆鋼が、必要とされている。また、依然として、プレス加工プロセスによって溶接に適した成形部品を製造するのに使用することのできる被覆鋼が、必要とされている。また、依然として、そのような被覆鋼およびプレス加工された部品を製造するためのプロセスが、必要とされている。
【課題を解決するための手段】
【００１２】
本発明者は、基礎鋼帯が、少なくとも一方の側面においてアルミニウムまたはアルミニウム合金の被覆によって少なくとも部分的に被覆され（場合によっては、「プレコート」と呼ばれ、この語は、プレコートの性質の変態がプレス加工の前の加熱処理中に発生することを意味する）、また、被覆が、定められた厚さを有し、好ましくは、ほぼ均一なある種の被覆鋼は、加熱の後に、プレス加工によって、成形部品に都合良く成形され、また、都合良く溶接されることを発見した。さらに、本発明者は、上述したようなローラーが汚れる問題は、一般的に、基板と金属プレコートとの間における金属間合金化の度合が不十分であることから発生することを発見した。さらに、ローラーが汚れる場所は、ローラーに接触しているブランクの領域に対応しており、その領域においては、金属プレコートの厚さが、局所的に、平均厚さを超えていることを発見した。特定の法則によって縛られることはないが、プレコートが局所的に厚すぎる場合、金属間合金化は不十分なものであり、プレコートが溶融し、ローラーを汚すと考えられる。このように、本発明者は、板全体においてプレコートの厚さの均一性を所定の許容範囲内に制御することは、望ましい度合の金属間合金化を達成するための重要な要素であり、ローラー上を移動するときに被覆のその後の溶融に対する耐性を改善するのを可能にすることを発見した。
【００１３】
また、本発明者は、アルミナイジングされかつ熱間プレス加工された部品の特に良好な溶接性は、部品において鋼基板から外側へ順々に存在する特別な一連の被覆層に関連することを発見した。
【００１４】
また、本発明者は、加熱炉とプレス加工されたダイとの間における転送時間、プレス加工中の変形量、プレス加工の温度、プレス加工中の製品の冷却速度の特定の組み合わせは、十分に均一なマルテンサイト構造を備えた部品の製造をもたらすこと、および、プレス加工された後の部品の延性またはエネルギー吸収の増加は、硫黄を臨界値以下にまで減少させることによって達成されることを発見しており、これらの２つの利点は、本発明のアルミニウム／アルミニウム合金被覆によって、または、本発明のアルミニウム／アルミニウム合金被覆によることなく、および、その他の被覆によって、得られる。
【００１５】
したがって、上述したことに鑑みて、本発明の１つの目的は、都合良くプレス加工されたブランクに加工することのできる新しいプレコート鋼帯を提供することである。
【００１６】
本発明のさらなる目的は、プレス加工によって都合良く部品に成形することのできる新しいプレコート鋼帯または鋼板を提供することである。
【００１７】
本発明のさらなる目的は、熱間プレス加工によって都合良く部品に成形することのできる新しい被覆鋼を提供することである。
【００１８】
本発明のさらなる目的は、そのような被覆鋼を製造するための新しい方法を提供することである。
【００１９】
本発明のさらなる目的は、そのような被覆鋼から製造された新しいプレス加工されたブランクを提供することである。
【００２０】
本発明のさらなる目的は、そのようなプレス加工されたブランクを製造する新しい方法を提供することである。
【００２１】
本発明のさらなる目的は、そのような被覆鋼から製造される新しいプレス加工された部品を提供することである。
【００２２】
本発明のさらなる目的は、そのようなプレス加工された部品を製造する新しい方法を提供することである。
【００２３】
本発明のさらなる目的は、自動車のような、そのようなプレス加工された部品を含む新しい製品を提供することである。
【００２４】
本発明のさらなる目的は、新しいプレス加工された部品を提供することである。
【００２５】
本発明のさらなる目的は、溶接されるプレス加工された部品を製造する新しい方法を提供することである。
【００２６】
本発明のさらなる目的は、自動車のような、そのような溶接されるプレス加工された部品を含む新しい製品を提供することである。
【００２７】
本発明のさらなる目的は、新しい溶接される被覆鋼および溶接されるプレス加工されたブランクを提供することである。
【００２８】
本発明のさらなる目的は、そのような溶接される被覆鋼および溶接されるプレス加工されたブランクを製造する新しい方法を提供することである。
【００２９】
これらの目的およびその他の目的が、以下の詳細な説明から明らかとなる。
【図面の簡単な説明】
【００３０】
【図１】加熱処理およびプレス加工の後の本発明による被覆部品の好ましい実施形態を示す図である。鋼基板における被覆の一連の層は、（ａ）相互拡散層、（ｂ）中間層、（ｃ）金属間層、（ｄ）表面層である。この配置は、特に、その後の部品の溶接に有利なものである。
【図２】加熱処理およびプレス加工の後の本発明に基づくものではない鋼基板の被覆を示す図である。この一連の層（相互拡散層および金属間層）は、抵抗スポット溶接において、より劣った結果をもたらす。
【図３】本発明に基づかない条件下において熱間プレス加工されかつ冷却された鋼部品の顕微鏡組織を示す図である。
【図４】本発明に基づいた一組の好ましい条件下において熱間プレス加工されかつ冷却された鋼部品の顕微鏡組織を示す図である。
【図５】熱間プレス加工の後の部品の曲げ角度に対する硫黄の影響を示す図である。
【図６】熱間プレス加工の後の部品の破断開始エネルギーに対する硫黄の影響を示す図である。
【図７】総厚さが０．７〜１．５ｍｍおよび１．５〜３ｍｍである板の場合の炉内における総ドウェル時間に対する炉温度の条件を示す図であり、これらの厚さは、溶接のために特に有利な被覆を提供する。
【発明を実施するための形態】
【００３１】
上述したように、基礎鋼が、少なくとも一方の側において、アルミニウムまたはアルミニウム合金の被覆によって、少なくとも部分的にプレコートされ、そして、プレコートが、定められた厚さを有しかつほぼ均一である、ある種の被覆鋼は、プレス加工によって、都合良く成形部品に成形されるという本発明者の発見は、本発明のための１つの法則を構成する。
【００３２】
本発明においては、例えば、帯状、板状、などの基礎鋼の第１の側面（または、側面１）および第２の側面（または、側面２）という用語は、帯状の基礎鋼の長さと幅とによって定義される表面積を有する２つの大きな向かい合った表面を意味する。それとは対照的に、帯状の基礎鋼の側端面は、帯の長さと厚さとによって定義される表面積を有する２つの小さな向かい合った表面である。帯状の基礎鋼の上端および下端は、帯の幅と厚さとによって定義される表面積を有する２つの小さな向かい合った表面である。以下においては、ｔｐは、板またはブランクの側面１および２上の考察される位置におけるプレコートの厚さを表現する。より詳細には、２つの側面１および２に被覆された板の場合、ｔｐ１は、側面１における厚さを表現し、ｔｐ２は、側面２における厚さを表現する。
【００３３】
きわめて好ましい実施形態によれば、ｔｐは、ローラーの汚れを防止することを改善するために、（ｔｐｍｉｎ，ｔｐｍａｘ）によって表現される正確な範囲内に存在するように制御される。厚さは、好ましくは、帯または板の長手方向（または、圧延方向）および横断方向の両方において制御される。
【００３４】
ローラーの汚れの問題に関して、ローラーに直接に接触する板またはブランクの側面におけるプレコートされた厚さの制御は、特に、重要なことである。様々な操作が、鋼板を被覆するステップ（例えば、被覆された側面１および２を提供する溶融めっき被覆ステップ）に後続するかもしれないので、板の両方の側面におけるプレコートを入念に制御することは好ましいことである。例えば、巻き取り、取り扱い、切断、打抜、などのいずれかの後には、側面１と側面２とを容易に識別できないことがある。しかしながら、ｔｐの制御が、すでに被覆されている板の２つの側面（第１の側面および第２の側面）に対して実施されると、どちらの側面もローラーを汚すことはないので、側面１および側面２を追跡する必要はない。さらに、よりむらのない均一性のあるプレコートの厚さを有する好ましいより小さな板を得るために、板をトリミングする必要はなく、したがって、例えば、溶融めっき法によってプレコートされた板を提供することができる。換言すれば、対象となる鋼板またはブランクの第１の側面のプレコートの最小厚さおよびプレコートの最大厚さ（ｔｐｍｉｎ１，ｔｐｍａｘ１）および第２の側面のプレコートの最小厚さおよびプレコートの最大厚さ（ｔｐｍｉｎ２，ｔｐｍａｘ２）を制御すれば、大きな利益が得られる。
【００３５】
ここでは、溶融めっき被覆鋼は、好ましい鋼である。しかしながら、被覆方法に関係なく、板の一方または両方の側面におけるプレコートの厚さは、被覆処理の直後に、被覆ラインにおいて、絶え間なく測定および監視されてもよい。これは、Ｘ線吸収に頼る厚さゲージのようなそれ自体が良く知られている装置によって実現されてもよい。絶えず、与えられた位置における厚さの測定が、例えば、数百平方ミリメートルの領域上で実行されてもよく、この領域は、Ｘ線によって照射される領域の大きさを表現する。
【００３６】
好ましい実施形態においては、帯の幅に沿ってプレコートの厚さのプロフィールを得るために、複数のそのような装置が、帯の横断方向に様々な距離を置いて配置される。
【００３７】
本発明者は、第１の側面および第２の側面の少なくとも一方の最小厚さおよび最大厚さ（ｔｐｍｉｎ１，ｔｐｍａｘ１）および（ｔｐｍｉｎ２，ｔｐｍａｘ２）のそれぞれが、それぞれ、２０マイクロメートルおよび３３マイクロメートルに等しければ（マイクロメートルは、ミクロンと同じであり、１メートルの１００万分の一に等しい長さのメートル単位である）、炉内におけるローラーの汚染または汚れを防止することが改善されることを発見している。換言すれば、好ましい実施形態においては、板またはブランクの少なくとも一方の面におけるどの位置においても、プレコートの厚さｔｐは、好ましくは、２０〜３３マイクロメートルの厚さであり、２１、２２、２３、２４、２５、２６、２７、２８、２９、３０、３１、および、３２マイクロメータ、および、それらの厚さの間に存在するすべての集合および部分集合を含み、また、あたかもそれらのすべての数値がここに記載されたものとして、それらの列挙されたそれぞれの値間に存在するすべての数値（例えば、２２．３４マイクロメートル）を含む。溶融めっき被覆の場合、この範囲に存在するプレコートの厚さの精密な制御は、例えば、被覆された後に、例えば、帯または板が浴から出た後に、ガスを吹き出すノズルを含むシステムを用いて、また、帯の平面度に基づいて、処理ラインにおいて実現されてもよい。ノズルの数、形状、および、位置と、流量とは、特に、厚さｔｐの精密な制御に重要なパラメータである。本明細書は、当業者は、大きな労力を必要とせずに、プレコートの厚さをここで説明されるように制御できると仮定している。
【００３８】
本発明は、産業的な条件において製造される帯に言及するものであり、すなわち、この産業的条件においては、プレコートの厚さの制御は、広い表面を有する帯、すなわち、１００ｍを超える長さおよび６００ｍｍを超える幅を備えた帯の全体において実施される。このように、これらの帯から打ち抜かれあるいはトリミングされるブランクは、プレコートの厚さのきわめて高い均一性を有し、炉内の加熱処理の設定は、発生するかもしれないこの厚さの変化に合わせるために変更されなくてもよい。
【００３９】
特定の動作法則によって限定されるのではなく、本発明は、本発明の利点の中のいくつかは、以下のように、このプレコートの厚さが存在する範囲に関連するものであると考えられる。
【００４０】
２０マイクロメートル以下のプレコートの厚さの場合、ブランクの加熱中に形成される合金化層は、粗さが不足している。したがって、その後の塗装の接着力は、この表面においては小さく、耐食性は減少する。
【００４１】
プレコートの厚さが、板の所与の位置において、３３マイクロメートルを超えるのであれば、危険要素は、この位置とプレコートがより薄い他のどこかの位置との間における厚さの差がきわめて重要なものとなるということである。炉内における加熱処理の設定は、プレコートのより厚い値に合わせられるのではなく、プレコートのより薄い値に合わせられてもよい。したがって、金属間合金を形成する合金化反応は、不十分な程度に発生してもよい。なぜなら、プレコートにおける元素の平均拡散距離は、プレコートの厚さの局所的な値よりもきわめて小さくなるからである。その結果として、合金化は、特に、速い加熱速度の場合には、外側部分（または、表面部分）においてより一層に困難なものとなる。
【００４２】
したがって、第１の実施形態においては、本発明は、ある種の被覆鋼帯を提供し、この被覆鋼帯は、帯状の基礎鋼と、この帯状の基礎鋼の一方の側面の少なくとも一部分に存在するアルミニウムまたはアルミニウム合金からなるプレコートとを備える。多くの用途のために、帯状の基礎鋼は、アルミニウムまたはアルミニウム合金によって被覆されてもよい何らかの種類の鋼から構成されてもよい。しかしながら、自動車の構造部品のようなある種の用途のためには、帯状の基礎鋼は超強力鋼（ＵＨＳＳ）から構成されることが好ましい。そのような場合においては、帯状の基礎鋼はボロン鋼から構成されることが特に好ましい。
【００４３】
本発明者は、また、金属間合金化、オーステナイト化、および、熱間プレス加工を施されたブランクから製造された部品に実現された被覆が独特な特徴を有するならば、良好な溶接結果が達成されることを発見している。この被覆は最初のプレコートとは異なることに注目すべきである。なぜなら、熱処理は、鋼基板との合金化反応を発生させ、これは、プレコートの物理化学的性質および形状の両方を変化させるからである。これに関しては、本発明者は、アルミナイジングおよび熱間プレス加工された部品の特に良好な溶接性は部品において鋼基板から外側へ順々に存在する以下の一連の被覆層に関連することを発見している：
（ａ）相互拡散層
（ｂ）中間層
（ｃ）金属間層
（ｄ）表面層
【００４４】
例えば、図１を参照されたい。好ましい実施形態においては、これらの層は、次の通りである：
（ａ）好ましくは、中間硬さ（ＨＶ５０ｇが例えば、２９０〜４１０の範囲に存在する。ＨＶ５０ｇは、５０グラムの荷重をかけたときに測定される硬さを表現する）を備えた相互拡散層。好ましい実施形態においては、この層は、重量で次の組成を有する。８６〜９５％のＦｅ、４〜１０％のＡｌ、０〜５％のＳｉ。
（ｂ）中間層（ＨＶ５０ｇが約９００〜１０００（例えば、±１０％）の範囲に存在する）。好ましい実施形態においては、この層は、重量で次の組成を有する。３９〜４７％のＦｅ、５３〜６１％のＡｌ、０〜２％のＳｉ。
（ｃ）硬さ（ＨＶ５０ｇが約５８０〜６５０（例えば、±１０％）の範囲に存在する）を備えた金属間層。好ましい実施形態においては、この層は、重量で次の組成を有する。６２〜６７％のＦｅ、３０〜３４％のＡｌ、２〜６％のＳｉ。
（ｄ）表面層（ＨＶ５０ｇが約９００〜１０００（例えば、±１０％）の範囲に存在する）。好ましい実施形態においては、この層は、重量で次の組成を有する。３９〜４７％のＦｅ、５３〜６１％のＡｌ、０〜２％。
好ましい実施形態においては、層（ａ）〜（ｄ）の総厚さは、３０マイクロメートルを超える。
【００４５】
さらなる好ましい実施形態においては、層（ａ）の厚さは、１５マイクロメートル未満であり、例えば、１４、１２、１０、８、６、４、２、または、１マイクロメートルであり、また、それらの厚さの間に存在するすべての整数、集合、および、部分集合を含み、また、あたかもそれらのすべての数値がここに記載されたものとして、それらの列挙されたそれぞれの値間に存在するすべての数値（例えば、１３．８４マイクロメートル）を含む。
【００４６】
本発明者は、高い溶接性は、特に、層（ｃ）および（ｄ）が、基本的に、連続的なものであるとき（すなわち、考察される層に対応するレベルの少なくとも９０％を占める）、かつ、層（ｃ）の１０％未満が部品の極表面（ｅｘｔｒｅｍｅ  ｓｕｒｆａｃｅ）に存在するときに得られることを発見している。法則によって限定されることなく、この特定の層の配置、特に、層（ａ）と層（ｃ）および（ｄ）との配置は、それらの層の固有特性および粗さの作用の両方によって、被覆の抵抗率に影響を与えることが考えられる。したがって、スポット溶接の初期段階における電流、表面における発熱、および、ナゲット形成は、この特定の構造によって影響される。
【００４７】
この有利な層配置は、例えば、アルミニウムまたはアルミニウム合金をプレコートされた、厚さが例えば０．７〜３ｍｍの範囲に存在する鋼板が、８８０〜９４０℃の温度まで加熱された炉内において３〜１３分（このドウェル時間は、加熱段階および保持時間を含む）だけ加熱されるときに得られる。そのような有利な層配置をもたらすその他の条件は、図７からわかる。
【００４８】
０．７ｍｍ以上、かつ、１．５ｍｍ以下の総厚さを有する板のために、好ましい処理条件（炉温度、炉内における総ドウェル時間）が、図形「ＡＢＣＤ」の範囲内に存在する条件によって、図７に示される。
【００４９】
１．５ｍｍよりも厚く、かつ、３ｍｍ以下の総厚さを有する板のために、好ましい処理条件（炉温度、炉内における総ドウェル時間）が、図形「ＥＦＧＨ」によって、図７に示される。
【００５０】
加熱速度Ｖｃは、合金化された有利な層配置を生成するために、４℃／ｓと１２℃／ｓとの間に含まれる。これに関しては、この「加熱速度」は、予熱された炉内に配置されたとき、プレコートされた鋼によって経験される温度上昇を反映する。Ｖｃは、２０℃と７００℃との間における平均加熱速度として定義される。本発明者は、この正確な範囲におけるＶｃの制御は重要な要素であることを発見している。なぜなら、これは、形成される合金化層の性質および形態（ｍｏｒｐｈｏｌｏｇｙ）を直接に制御するからである。ここで、加熱速度Ｖｃは、室温と炉温との間における加熱速度である平均加熱速度とは異なることが強調される。６、７、８、９、１０、および、１１℃／ｓの速度が含まれ、また、それらの数値の間に存在するすべての数値、集合、および、部分集合が含まれ、また、あたかもそれらのすべての数値がここに記載されたものとして、それらの列挙されたそれぞれの値間に存在するすべての数値（例えば、７．７℃／ｓ）が含まれる。これに関しては、図７内に指示される条件のすべては、本明細書に参照により組み込まれる。特に好ましい条件は：
（０．７〜１．５ｍｍの厚さの場合）
−  ９３０℃、３分から最大で６分まで。
−  ８８０℃、４分３０秒から最大で１３分まで。
（１．５〜３ｍｍの厚さの場合）
−  ９４０℃、４分から最大で８分まで。
−  ９００℃、６分３０秒から最大で１３分まで。
【００５１】
特別の利点が、厚さが２０〜３３マイクロメートルの範囲に含まれるプレコートから得られる。なぜなら、この厚さ範囲は、有利な層配置をもたらすからであり、また、プレコートの厚さの均一性は、アリエーション処理の後に形成された被覆の均一性に関連するからである。
【００５２】
加熱されたブランクは、その後、ダイへ転送され、部品または製品を得るために熱間プレス加工され、そして、３０℃／ｓを超える速度で冷却される。冷却速度は、ここでは、加熱されたブランクが炉を出てから４００℃に下がるまでの平均速度として定義される。
【００５３】
帯状の基礎鋼は、アルミニウムまたはアルミニウム合金によって被覆される。市販されている純粋なアルミニウムは、この分野において、Ｔｙｐｅ２アルミニウムとして知られており、５〜１１重量％のケイ素を備えたアルミニウムの合金は、この分野において、Ｔｙｐｅ１アルミニウムとして知られている。ケイ素は、接着力および成形性を減少させる厚い鉄金属の金属間層が形成されるのを防止するために存在する。アルミニウムとともにここで利用できるその他の合金化元素は、２．５〜３重量％の鉄および重量で１５〜３０ｐｐｍのカルシウムを含み、また、それらの２つまたはそれ以上をアルミニウムと組み合わせたものを含む。
【００５４】
Ａｌ−Ｓｉ被覆のための典型的な金属浴は、一般的には、それの基本組成として、８〜１１重量％のケイ素、２〜４重量％の鉄を含み、残部は、アルミニウムまたはアルミニウム合金、および、処理に固有の不純物である。Ａｌ−Ｓｉ被覆の典型的な組成は、Ａｌ−９．３％Ｓｉ−２．８％Ｆｅである。しかしながら、本発明の被覆は、これらの組成に限定されることはない。
【００５５】
ここで使用される帯状の基礎鋼は、一般的な被覆技術によって被覆されることが可能であれば、どのようなものであってもよい。例えば、帯状の基礎鋼は、鋼スラブを熱間圧延（その後に冷間圧延を伴うまたは伴わない）することによって製造されたもののような、どのような熱間圧延ストリップであってもよい。典型的には、帯状の基礎鋼は、被覆を形成する前および後に、コイルの形態で保存および搬送される。
【００５６】
帯状の基礎鋼のための好ましい鋼の例は、重量％で以下の組成を有するものである：
０．１０％＜炭素＜０．５％
０．５％＜マンガン＜３％
０．１％＜ケイ素＜１％
０．０１％＜クロム＜１％
チタン＜０．２％
アルミニウム＜０．１％
リン＜０．１％
硫黄＜０．０５％
０．０００５％＜ホウ素＜０．０１０％
残部は、鉄および処理に固有の不純物を含み、基本的に鉄および処理に固有の不純物からなり、あるいは、鉄および処理に固有の不純物からなる。そのような鋼の使用は、熱処理の後に、きわめて高い機械抵抗を提供し、アルミニウムをベースにした被覆は、高い耐食性を提供する。
【００５７】
特に好ましくは、帯状の基礎鋼における重量％による鋼の組成は、次の通りである：
０．１５％＜炭素＜０．２５％
０．８％＜マンガン＜１．８％
０．１％＜ケイ素＜０．３５％
０．０１％＜クロム＜０．５％
チタン＜０．１％
アルミニウム＜０．１％
リン＜０．１％
硫黄＜０．０５％
０．００２％＜ホウ素＜０．００５％
残部は、鉄および処理に固有の不純物を含み、基本的に鉄および処理に固有の不純物からなり、あるいは、鉄および処理に固有の不純物からなる。
【００５８】
好ましいストリップは、ここでは、長さが１００ｍであり、幅が６００ｍｍである。好ましい厚さは、０．７〜３ｍｍである。
【００５９】
よりさらに好ましくは、板の重量％による組成において、窒素含有量に対するチタン含有量の重量比は、３．４２を上回り、ホウ素がもはや窒素と化合することのできないレベルであると考えられる。
【００６０】
帯状の基礎鋼に使用するための好ましい市販の鋼の例は、２２ＭｎＢ５である。
【００６１】
本発明による鋼の組成においては、クロム、マンガン、ホウ素、および、炭素は、それらが焼入性に影響を与えるように添加されてもよい。さらに、炭素は、マルテンサイトの硬さに対するそれの作用のために、高い機械的特性を達成するのを可能にする。
【００６２】
アルミニウムは、液体状態において、脱酸素を実行するために、また、ホウ素の有効性を保護するために、組成に注入される。
【００６３】
チタンは、窒素含有量に対するそのチタンの含有量の比は３．４２を上回らなければならないが、例えば、ホウ素が窒素と化合するのを防止するために注入され、窒素はチタンと化合する。
【００６４】
合金化元素Ｍｎ、Ｃｒ、Ｂは、焼入性によって、プレス加工ツールにおける硬化を可能にし、あるいは、熱処理中に部品が変形するのを軽減する穏やかな焼き入れ液を使用するのを可能にする。さらに、本発明による組成は、溶接性の観点からも最適化される。
【００６５】
板状の鋼は、カルシウムによって実行される硫化物の球状化（ｇｌｏｂｕｌａｒｉｚａｔｉｏｎ）のための処理を施されてもよく、これは、板の疲労抵抗を改善する効果を有する。
【００６６】
上述したように、超強力性は、本発明に基づいて被覆されかつ熱間プレス加工された鋼板によって提供されてもよい。この高いレベルの強度は、場合によっては、限られた延性に関連する。より高い延性を必要とする利用分野においては、特に、曲げ加工に対する能力が部品または製品によって要求される場合には、本発明者は、特に硫黄が制御されるならば、大きな延性を得ることができることを発見しており、基礎鋼の硫黄量が、０．００２％（２０ｐｐｍ）よりも少ないかまたはそれに等しければ、曲げ角度を６０°よりも大きくすることでき、かつ、改善された延性および引裂抵抗が、加熱処理およびプレス加工を施された部品において、得られる。好ましい量は、２０、１８、１５、１３、１０、８、５、２ｐｐｍなどの硫黄を含む。実際には、この利点は、一般的に鋼に適用され、被覆鋼、または、Ａｌ被覆またはＡｌ合金被覆によって被覆された鋼に限定されない。特定の法則によって限定されることはなく、曲げ処理においていくつかの部品の早期破損の原因を分析したとき、本発明者は、破損は硫化物を含有するときに発生することを発見した。したがって、含有物とマルテンサイトマトリックスまたはベイナイト−マルテンサイトマトリックスとの分離は、応力集中係数として作用し、延性モードにおいて、さらなる亀裂伝搬をトリガーすることが考えられる。
【００６７】
本発明は、また、本発明による被覆板から開始し、そして、切断されてブランクにされる部品であって、成形した後に、そのブランクの被覆が、４℃／秒より速くしかも１２℃／秒より遅い速度で温度上昇する、部品を製造するためのプロセスに関する。加熱速度Ｖｃは、２０℃と７００℃との間における平均速度として定義される。
【００６８】
本発明は、また、熱間圧延鋼板を使用することに関し、そして、その鋼板は、バンパー、バー、ドア補強材、ホイールスポークなどのような、自動車のための構造部品および／または侵入防止部品または部分構造部品として、冷間圧延され、被覆される。
【００６９】
これまでに説明された本発明による板は、それの処理のために、熱間圧延機によって得ることができ、場合によっては、所望の最終的厚さに応じて、冷間再圧延されてもよい。そして、その板は、例えば、アルミニウム源／合金に加えて、例えば、８％から１１％のケイ素、２％から４％の鉄を含む浴の中に浸漬することによって、アルミニウムをベースにした被覆によって被覆され、板は、熱処理の後に、高い機械抵抗を有し、また、高い耐食性、および、塗装および接着に対する良好な性能を有する。
【００７０】
被覆は、好ましくは、上述したように制御され、特に、様々な条件において基礎鋼を腐食から保護する効果を有する。熱間成形プロセス中にまたは成形の後に適用される熱処理は、１５００ＭＰａの機械抵抗および１２００ＭＰａの降伏応力を超えるかもしれない高い機械的特性を得るのを可能にする。最終的な機械的特性は、調整可能であり、特に、構造のマルテンサイト分率、鋼の炭素含有量、および、熱処理に依存する。完成部品に施される熱処理中、あるいは、熱間成形プロセス中、被覆は、摩耗、摩減、疲労、衝撃に対する大きな耐性と、腐食に対する良好な耐性および塗装および接着のための良好な性能とを有する層を形成する。被覆は、被覆を有していない鋼板を熱処理するための様々な表面処理作業を回避するのを可能にする。
【００７１】
鋼板は、酸洗いの後に、例えば、アルミニウムだけを含む、または、アルミニウム、８％から１１％のケイ素、２％〜４％の鉄を含む、または、２％〜４％の鉄だけを含むアルミニウム浴に浸漬することによって、あるいは、それどころか、好ましくは、９％から１０％のケイ素および２％〜３．５％の鉄を含むアルミニウム浴に浸漬することによって、プレコートされてもよい。アルミニウムは、アルミニウムそのものであってもよく、あるいは、アルミニウム合金であってもよい。
【００７２】
約９０％のアルミニウムの比率を備えたアルミニウム合金を含む金属浴に浸漬することによって板を被覆する実施態様の例においては、被覆層は、鋼の表面に接触する第１の合金層を備える。板の表面に直接に接触するこの層は、鉄と完璧に合金化される。
【００７３】
第１の層の上に存在する第２の被覆層は、約９０％のアルミニウムを含み、また、浴の組成に応じて、ケイ素とわずかな量の鉄とを含んでもよい。
【００７４】
第１の合金層は、板が、部品製造の冷間成形処理中に大きなひずみの作用を受けるときに亀裂を生じることがある。
【００７５】
本発明によれば、部品を成形した後、被覆は、４℃／秒より速い速度で温度上昇する。この温度上昇は、アルミニウムの急速な再溶融を可能にし、このアルミニウムは、部品の成形作業によって生じた亀裂に入り込む。
【００７６】
熱処理中、例えば、アルミニウムからなる基礎被覆は、鉄と合金化された層に変態させられ、熱処理に応じて、異なる相を備え、そして、６００ＨＶ５０ｇを超えるかもしれない相当な硬さを有する。
【００７７】
本発明のさらなる利点は、被覆における鉄の拡散が高い温度において開始することである。したがって、板における被覆と鋼との間のより良好な凝集力を有することができる。本発明のさらなる形態においては、熱処理は、激しく変形させられる領域において局所的に実行されてもよい。
【００７８】
本発明によれば、コイル状または板状の出荷状態にある板において、それの厚さは、０．２５ｍｍと１５ｍｍとの間の範囲にあってもよく、良好な成形特性および腐食に対する良好な耐性を有し、また、塗装および接着のための良好な性能を有する。好ましくは、鋼板またはブランクは、３ｍｍ未満の厚さを有する。なぜなら、焼き入れの後に実施されてもよい冷却速度は、速く、そして、マルテンサイト構造を得るのを助けるからである。
【００７９】
鋼板すなわち被覆製品は、出荷状態において、成形中に、および、熱処理中に、また、完成部品の使用中に、腐食に対する大きな耐性を有する。
【００８０】
部品の熱処理中に被覆が存在することは、母材の脱炭および酸化を防止するのを可能にする。これは、特に、熱間成形の場合には、紛れもない利点である。さらにまた、処理された部品を加熱することは、脱炭を防止するために制御された雰囲気を有する炉を必要としない。
【００８１】
板状の金属の熱処理は、達成されるべき温度およびブランクの厚さに依存する期間だけ炉内において加熱するときに、例えば、７５０℃と１２００℃との範囲に存在するオーステナイト変態が開始する温度であるＡｃ１の温度で加熱することを含む。組成は、熱処理中の結晶粒成長を制限するように最適化される。要求される構造が、完全にマルテンサイトであれば、保持温度は、完全なオーステナイト変態の温度であるＡｃ３を上回る温度、例えば、８４０℃を超える温度でなければならない。温度保持の後に、要求される最終的構造に合わせて調整された冷却が、後続しなければならない。
【００８２】
その後に、ブランクは、炉からプレス加工機へ転送される。ブランクが炉から出てプレス加工機へ送り込まれるまでの経過時間が、１０秒を上回る場合、オーステナイトからの部分的な変態が、発生しやすく、完全なマルテンサイト構造を得ることが所望されるならば、炉の出口とプレス加工機との間の転送時間は、１０秒未満でなければならない。
【００８３】
本発明者は、また、完全なマルテンサイト構造を得ることは、熱間成形処理における変形量に関連することを発見しており、熱間成形によって発生する局所的な変形の量は、部品または製品の形状に密接に関連し、いくつかの特定の領域においては、局所的に４０％または５０％を超えることがある。本発明者は、局所的なひずみが１０％の臨界値を超える場合、冷却速度は、全体的なマルテンサイト変態を得るために、十分に速いものでなければならないことを発見した。さもなければ、ベイナイト変態が、マルテンサイト変態の代わりに、相当量だけ発生することがある。したがって、危険要素は、不均一構造が、ある場所が他の場所よりも大きく変形させられる複雑な形状を備えた部品に発生することである。これに関しては、本発明者は、成形ひずみが１０％よりも大きい部品の場所においては、冷却速度は、完全なマルテンサイト変態を保証するために、５０℃／ｓ以上に増加させられなければならないことを証明した。冷却速度は、加熱されたブランクが炉を出てから４００℃に下がるまでの平均速度として定義される。
【００８４】
しかしながら、また、例えば７５０℃であるＡｃ１と例えば８４０℃であるＡｃ３との範囲に存在する温度で加熱し、そして、その後に、適切に冷却することによって、フェライト−ベイナイト構造またはフェライト−マルテンサイト構造を得ることを所望してもよい。達成される耐性のレベルおよび適用される熱処理に基づいて、１つまたはいくつかのこれらの成分は、可変の比率で存在する。
【００８５】
熱処理パラメータの調節は、与えられた組成によって、要求される厚さに基づいた様々なレベルの熱間シート抵抗および冷間シート抵抗を達成するのを可能にする。最も高い抵抗レベルの場合、構造は、主として、マルテンサイトからなる。
【００８６】
鋼は、特に、構造部品および侵入防止部品を製造するのに適したものである。
【００８７】
本発明は、したがって、所望の被覆の厚さを有し、かつ、広い成形可能性を提供する熱間圧延鋼板または冷間圧延鋼板を製造するのを可能にし、また、完成部品に施される熱処理の後に、１０００ＭＰａを超える機械抵抗、衝撃、疲労、摩耗、および、摩減に対する大きな耐性を得るのを可能にし、それと同時に、腐食に対する良好な耐性および溶接、塗装、および、接着のための良好な性能を保持する。
【００８８】
ここで、本発明が、限定することを意図するものではない例として役に立つある特定の実施形態によって、さらに説明される。
【００８９】
（実施例）
（実施例１）
実施態様の第１の例において、０．２３重量％の炭素、１．２５重量％のマンガン、０．０１７重量％のリン、０．００２重量％の硫黄、０．２７重量％のケイ素、０．０６２重量％のアルミニウム、０．０２１重量％の銅、０．０１９重量％のニッケル、０．２０８重量％のクロム、０．００５重量％の窒素、０．０３８重量％のチタン、０．００４重量％のホウ素、０．００３重量％のカルシウムを含む厚さが１．９ｍｍの冷間圧延鋼板が、９．３％のケイ素、および、２．８％の鉄、そして、残部がアルミニウムおよび不可避の不純物である組成からなるアルミニウムをベースにした合金によってプレコートされた。加工条件、すなわち、処理ライン上の吹き出し装置の設定に基づいて、様々な厚さ範囲を備えた長さが１２０ｍおよび幅が６５０ｍｍの板が製造された。
【００９０】
板Ａ（本発明による）：板のそれぞれの側面における厚さｔｐ１およびｔｐ２が、長手方向（圧延方向）および横断方向の両方において、板の２つの面のあらゆる場所において２０〜３３マイクロメートルの範囲内に存在するように制御された。測定は、Ｘ線放射に頼る厚さゲージ装置によって、絶え間なく実行された。いつも、それぞれのゲージの測定スポットは、約２０ｍｍの半径を有する円形領域であった。その後、板は、１．２×０．５ｍ２の全体寸法を有するブランクに切断された。
【００９１】
板Ｂ（基準）：これらの板では、プレコートの厚さは、より広い可変性を有した。なぜなら、板の２つの側面における厚さｔｐ１およびｔｐ２は、３０〜４５マイクロメートルの範囲にあるからである。これらの板から切断されたブランクは、同じプレコートの厚さを有する。
【００９２】
そして、ブランクは、炉内においてＴ＝９２０℃で加熱された。加熱時間は、３分であり、４分の保持時間を備えた。そして、顕微鏡組織は、完全にオーステナイトであった。その後に、ブランクは、炉からプレス加工機へ転送された。ブランクが炉から出てプレス加工機内へ転送されるまでの経過時間は、１０秒を上回り、オーステナイトからの部分的な変態が、発生しやすく、そのために、プレス加工された部品の機械抵抗を減少させた。
【００９３】
その後に、ブランクは、発生するかもしれない被覆の再溶融を考慮するために、熱間プレス加工を伴うことなく、すぐに冷却された。
【００９４】
シリーズＡに関しては、プレコートの溶融は見られなかった。プレコートと鋼基板との間の金属間合金化は十分に発生した。
【００９５】
シリーズＢに関しては、プレコートは、大部分は合金化がなされたが、再溶融のいくつかの痕跡が、特に、Ｂのプレコートのより厚い場所において見られた。アルミニウムプレコートのこの部分的な再溶融は、炉内においてローラーが徐々に汚れることを助長する。本発明による板は、このローラーに徐々に堆積することを助長することはない。
【００９６】
（実施例２）
ｉ）本発明に基づいた条件：実施態様の第２の例においては、実施例１と同じ組成および同じプレコートを備えた、厚さが１．２ｍｍ、長さが１２０ｍ、幅が６５０ｍｍの冷間圧延鋼板が加工された。その後に、板はブランクに切断され、９２０℃で６分間だけ加熱され、この時間は、加熱段階および保持時間を含むものであった。２０℃と７００℃との間における加熱速度Ｖｃは、１０℃／ｓであった。十分なマルテンサイト構造を得るために、ブランクは、最終的に熱間プレス加工され、そして、焼き入れされた。
【００９７】
熱間プレス加工の後に得られた部品は、図１に示される４０マイクロメートルの厚さの被覆によって覆われ、その被覆は、４つの層構造を有する。鋼基板から開始して、層は次の通りである：
（ａ）１７マイクロメートルの厚さの相互拡散層または金属間層。この層は、それ自身が、２つの部分層からなる。硬さＨＶ５０ｇは、２９５から４０７までの範囲内に存在し、平均組成は、９０％のＦｅ、７％のＡｌ、３％のＳｉである。
（ｂ）８マイクロメートルの厚さのより黒く見える中間層。この層は、９４０ＨＶ５０ｇの硬さ、および、４３重量％のＦｅ、５７重量％のＡｌ、１重量％のＳｉからなる平均組成を有する。
（ｃ）８マイクロメートルの厚さの薄暗い相として見える金属間層。６１０ＨＶ５０ｇの硬さを有し、６５重量％のＦｅ、３１重量％のＡｌ、４重量％のＳｉからなる平均組成を有する。
（ｄ）７マイクロメートルの厚さ、および、９５０ＨＶ５０ｇの硬さのより黒い表面層。４５重量％のＦｅ、５４重量％のＡｌ、１重量％のＳｉからなる平均組成を備える。
層（ｃ）と（ｄ）とは、準連続的なものであり、すなわち、考察される層に対応するレベルの少なくとも９０％を占める。より詳細には、層（ｃ）は、きわめて例外的な場合を除けば、極表面に到達することはない。いずれにしても、この層（ｃ）は、極表面の１０％未満しか占めない。
【００９８】
ｉｉ）基準の条件：他方において、同じ基礎材料およびプレコート部品を備えたブランクは、異なる条件で炉において加熱された。ブランクは、７分間だけ９５０℃にまで加熱され、この時間は加熱段階の時間を含むものであった。加熱速度Ｖｃは、１１℃／ｓであった。これらの条件は、合金化の程度に対応するものであり、これは、条件（ｉ）の場合よりも重要なものである。
−  この被覆においては、薄暗い金属間層（ｃ）は、連続的なものではなく、被覆内において散乱させられるように見える。この層の約５０％は、部品の極表面に存在する。さらには、鋼基板に接触する厚さが１０マイクロメートルの相互拡散層は、これまでに説明された図１の場合よりも薄い。
【００９９】
抵抗スポット溶接が、２つの状況ｉ）およびｉｉ）において実行された：
（ｉ）準連続的層（ｃ）と（ｄ）とによる被覆。層（ｃ）は、極表面の１０％未満を占める
（ｉｉ）混合されかつ不連続的な層による被覆。層（ｃ）は、１０％を越える極表面を占める。
【０１００】
抵抗スポット溶接は、２つの部品を重ね合わせ、かつ、以下の条件でそれらを接合することによって、実行された：
−  押し付け力（ｓｑｕｅｅｚｅ  ｆｏｒｃｅ）および溶接加圧力：４０００Ｎ
−  押し付け時間：５０周期
−  溶接時間および保持時間：それぞれ、１８周期。
それぞれの条件において：
−  溶接中にスパッターが発生しないこと
−  許容できるナゲットサイズ
を得るために、適切な強度範囲が決定された。
【０１０１】
条件ｉ）の場合、電流強度によって表現される溶接性範囲は１．４ｋＡである。条件ｉｉ）の場合、溶接性範囲は極端に小さい。
【０１０２】
したがって、本発明による被覆は、さらにより満足できる結果をもたらすことがわかる。
【０１０３】
（実施例３）
実施態様の第３の例においては、実施例１の冷間圧延鋼板が、５００×５００ｍｍ２のブランクに切断され、このブランクは、９２０℃で６分間だけ加熱され、そして、ツールにおいて、２つの異なる冷却速度、すなわち：
（Ａ）冷却速度：ＶＡ＝３０℃／ｓ
（Ｂ）冷却速度：ＶＢ＝６０℃／ｓ
が得られるような条件で、熱間プレス加工され冷却された。
【０１０４】
部品の形状のために、異なる変形量εが熱間プレス加工中に生成された。より詳細には、大きくひずんだいくつかの領域は、３０％よりも大きい変形量を有する。
−  図３に示されるように、金属組織観察によって、ε＞１０％の場合、ベイナイト変態またはフェライト変態が、ＶＡ＝３０℃／ｓで冷却された部品に、主として、部品のオーステナイト結晶粒界に発生することがわかる。他方において、ＶＢ＝６０℃／ｓで冷却された部品は、図４に示されるような完全なマルテンサイト顕微鏡組織を有する。完全なマルテンサイト顕微鏡組織の構造は、機械的な要求がある場合には、優れた機械抵抗および高い均一性を有する。
【０１０５】
したがって、ひずみが１０％よりも大きい製品または部品においてさえも、本発明による冷却の適用は、顕微鏡組織的なおよび機械的な均一性を保証する。
【０１０６】
（実施例４）
実施態様の第４の例においては、異なる値の硫黄を含む鋳鋼が製造された。これらの鋼は、さらに熱間圧延され、そして、厚さが２．２ｍｍの鋼板に冷間圧延された。硫黄含有量は、重量で１１ｐｐｍ（０．００１１％）から５９ｐｐｍ（０．００６％）まで変化する。硫黄はさておき、これらの異なる鋳鋼の組成は、重量で０．２４％の炭素、１．１７％のマンガン、０．０１％のリン、０．２５％のケイ素、０．０４５％のアルミニウム、０．０１％の銅、０．０２％のニッケル、０．２％のクロム、０．０４％のチタン、０．００３％のホウ素、０．００２％のカルシウムからなり、残部は鉄および不可避の不純物である。
【０１０７】
これらの板は、９．３％のケイ素、２．８％の鉄、および、残部がアルミニウムおよび不可避の不純物である組成からなるアルミニウムをベースにした合金によってプレコートされた。
【０１０８】
その後に、板は、ブランクに切断され、このブランクは、９５０℃で５分間だけ加熱され、そして、熱間プレス加工され、十分なマルテンサイト構造を得るために、ツールにおいて冷却された。機械抵抗は、１４５０ＭＰａを超えるものであった。
【０１０９】
試験片が、圧延方向の横断方向に対して抽出され、交互曲げモードによる曲げ試験を施された。本発明者は、臨界曲げ角度（破断する角度）は鋼の硫黄含有量に密接に関係することを証明しており、硫黄含有量が０．００２％以下の場合には、曲げ角度は６０°を超え、これは、より大きな延性およびエネルギー吸収率を意味する。
【０１１０】
また、コンパクト引張試験型試験片が、引裂抵抗、すなわち、既存の亀裂が開始しあるいは伝搬するのに必要なエネルギーを測定するために、圧延方向の横断方向に対して抽出された。図６に示される結果は、硫黄含有量が０．００２重量％以下であれば、１８ジュールよりも大きな開始エネルギーが達成されることを示している。
【０１１１】
大きな強度、大きなエネルギー吸収率、および、高い溶接性からなるこれらの品質は、自動車産業に必要とされるので、本発明に基づいて加工された部品または製品は、そのような用途に役立つものである。
【０１１２】
これまでの説明は、本発明を理解するのにわかりやすいものであるが、以下に列挙される好ましい実施形態および添付の請求項において使用される以下の用語は、混乱を回避するために、以下に記述される意味を有する。
【０１１３】
プレコート
プレコート／基礎からなる複合材料を形成するために、帯状または板状などの基礎鋼の少なくとも一部分に被覆または配置された材料（ＡｌまたはＡｌ合金）であり、この複合材料は、被覆されたＡｌまたはＡｌ合金材料と基礎鋼との間におけるアリエーション反応を施されていない。
【０１１４】
アリエーション（ａｌｌｉａｔｉｏｎ）
基礎鋼およびプレコートの両方とも組成が異なる少なくとも１つの中間層を生成するためのプレコートと基礎鋼との間における反応である。アリエーション反応は、熱間プレス加工の直前になされる加熱処理中に発生する。アリエーション反応は、プレコートの総厚さに影響を与える。きわめて好ましい実施形態においては、アリエーション反応は、これまでに説明されたような次の層を形成する。（ａ）相互拡散層、（ｂ）中間層、（ｃ）金属間層、および、（ｄ）表面層。
【０１１５】
プレコートされた鋼
プレコート／基礎からなる複合材料であり、被覆された材料と基礎鋼との間におけるアリエーション反応を施されていない。
【０１１６】
被覆
プレコートと基礎鋼との間におけるアリエーション反応を施された後のプレコートである。きわめて好ましい実施形態においては、被覆は、これまでに説明されたような、（ａ）相互拡散層、（ｂ）中間層、（ｃ）金属間層、および、（ｄ）表面層からなる。
【０１１７】
被覆された鋼または製品
プレコートと基礎鋼との間におけるアリエーション反応を施されたプレコートされた鋼または製品である。きわめて好ましい実施形態においては、被覆された鋼は、基礎鋼に本発明による被覆を有する帯状または板状などの基礎鋼であり、これまでに説明されたような、（ａ）相互拡散層、（ｂ）中間層、（ｃ）金属間層、および、（ｄ）表面層からなる。
【０１１８】
ブランク
帯から切断された形材である。
【０１１９】
製品
プレス加工されたブランクである。
【０１２０】
このように、本発明は、特に、以下の好ましい実施形態を提供する。
【０１２１】
１．プレコート鋼帯であって、
（ａ）長さ、幅、第１の側面、および、第２の側面を有する帯状の基礎鋼を備え、
（ｂ）前記帯状の基礎鋼の前記長さが、少なくとも１００ｍであり、かつ、前記幅が、少なくとも６００ｍｍであり、
（ｃ）前記帯状の基礎鋼の前記第１の側面および前記第２の側面の一方の少なくとも一部分に存在するアルミニウムプレコートまたはアルミニウム合金プレコートを備え、
（ｉ）前記プレコートの厚さｔｐが、前記第１の側面および前記第２の側面の少なくとも一方のあらゆる場所において、２０マイクロメートルから３３マイクロメートルまでの範囲にある、
プレコート鋼帯。
【０１２２】
２．実施形態１に記載のプレコート鋼帯を製造するための方法であって、
プレコート鋼帯が、３ｍｍ以下の厚さを有する、
方法。
【０１２３】
３．熱間プレス加工された被覆鋼板製品を製造するためのプロセスであって、
（Ａ）所定の温度にまで予熱された炉内において、２０℃と７００℃との間における４℃／ｓ〜１２℃／ｓの範囲に存在する加熱速度Ｖｃで、前記鋼板の厚さが、０．７ｍｍ以上かつ１．５ｍｍ以下の場合、図７の図形ＡＢＣＤによって定められた時間だけ、アルミニウムプレコートまたはアルミニウム合金プレコート鋼板を加熱し、前記鋼板の厚さが、１．５ｍｍよりも厚くかつ３ｍｍ以下の場合、図７の図形ＥＦＧＨによって定められた時間だけ、アルミニウムプレコートまたはアルミニウム合金プレコート鋼板を加熱し、加熱されたブランクを得るステップと、
（Ｂ）前記加熱されたブランクをダイへ転送するステップと、
（Ｃ）前記ダイにおいて、前記加熱されたブランクをプレス加工し、それによって、熱間プレス加工された鋼板製品を得るステップと
を備え、
前記加熱された製品が、少なくとも３０℃／ｓの速度で冷却される、
プロセス。
【０１２４】
４．熱間プレス加工された被覆鋼板製品を製造するためのプロセスであって、
（Ａ）実施形態３に記載の加熱されたブランクを提供するステップと、
（Ｂ）前記加熱されたブランクをダイへ転送するステップと、
（Ｃ）前記ダイにおいて、前記加熱されたブランクをプレス加工し、それによって、熱間プレス加工された鋼板製品を得るステップと
を備え、
前記加熱されたブランクが前記炉を出てから前記プレス加工が開始するまでの経過時間が、１０秒以下であり、
前記加熱されたブランクが、前記プレス加工中に、１０％よりも多い量だけ変形させられ、前記加熱された製品が、少なくとも５０℃／ｓの速度で冷却される、
プロセス。
【０１２５】
５．熱間プレス加工された被覆鋼板製品を製造するためのプロセスであって、
第１の側面および第２の側面を有する鋼帯をアルミニウムまたはアルミニウム合金によって溶融めっきでプレコートし、プレコートされた鋼帯を得るステップにして、前記鋼帯の前記第１の側面および前記第２の側面の少なくとも一方のプレコートの厚さが、前記鋼帯の前記第１の側面および前記第２の側面の少なくとも一方におけるあらゆる場所において、２０μｍから３３μｍまでの厚さを有する、前記プレコートされた鋼帯を得るステップと、
前記プレコートされた鋼帯を切断し、板を得るステップと、
予熱された炉内において板を加熱し、鋼がオーステナイトである加熱されたブランクを得るステップと、
前記鋼をオーステナイト相状態に維持しながら、前記加熱されたブランクをダイへ転送するステップと、
前記加熱されたブランクをダイにおいてプレス加工し、熱間プレス加工された鋼板製品を取り出すステップとを備え、前記鋼板製品において、鋼の顕微鏡組織がマルテンサイトである、
プロセス。
【０１２６】
６．（Ａ）前記プレコート鋼帯が、アルミニウムまたはアルミニウム合金によってプレコートされた、実施形態１に記載のプレコート鋼帯を提供するステップと、
（Ｂ）前記プレコート鋼帯を予め定められた寸法および形状に切断し、鋼板を得るステップと、
（Ｃ）所定の温度にまで予熱された炉内において、前記製品の厚さが、０．７ｍｍ以上かつ１．５ｍｍ以下の場合、図７の図形ＡＢＣＤによって定められた時間だけ、前記鋼板を加熱し、前記製品の厚さが、１．５ｍｍよりも厚くかつ３ｍｍ以下の場合、図７の図形ＥＦＧＨによって定められた時間だけ、前記鋼板を加熱し、加熱されたブランクを得るステップと、
（Ｄ）前記加熱されたブランクをダイへ転送するステップと
（Ｅ）前記ダイにおいて、前記加熱されたブランクをプレス加工し、それによって、熱間プレス加工された鋼板製品を得るステップと、
を備え、
前記加熱されたブランクが前記炉を出てから前記プレス加工が開始するまでの経過時間が、１０秒以下であり、
前記加熱された製品が、前記プレス加工中に、３０℃／ｓよりも速い速度で冷却される、
プロセスによって製造される熱間プレス加工された被覆鋼板製品。
【０１２７】
７．熱間プレス加工された被覆鋼板製品を製造するためのプロセスであって、
（Ａ）実施形態６に記載の加熱されたブランクを提供するステップと、
（Ｂ）前記加熱されたブランクをダイへ転送するステップと、
（Ｃ）前記ダイにおいて、前記加熱されたブランクをプレス加工し、それによって、熱間プレス加工された鋼板製品を得るステップと
を備え、
前記加熱されたブランクが前記炉を出てから前記プレス加工が開始するまでの経過時間が、１０秒以下であり、
前記加熱された製品が、前記プレス加工中に、鋼の顕微鏡組織がマルテンサイトになるような速度で冷却される、
プロセス。
【０１２８】
８．基礎鋼が、総重量に対する重量％として、
０．１５％＜炭素＜０．５％
０．５％＜マンガン＜３％
０．１％＜ケイ素＜０．５％
０．０１％＜クロム＜１％
チタン＜０．２％
アルミニウム＜０．１％
リン＜０．１％
硫黄＜０．０５％
０．０００５％＜ホウ素＜０．０８％
からなる成分を含み、さらに、鉄および処理に固有の不純物を含む、実施形態１に記載のプレコート鋼帯。
【０１２９】
９．基礎鋼が、総重量に対する重量％として、
０．２０％＜炭素＜０．５％
０．８％＜マンガン＜１．５％
０．１％＜ケイ素＜０．３５％
０．０１％＜クロム＜１％
チタン＜０．１％
アルミニウム＜０．１％
リン＜０．０５％
硫黄＜０．０３％
０．０００５％＜ホウ素＜０．０１％
からなる成分を含み、さらに、鉄および処理に固有の不純物を含む、実施形態８に記載のプレコート鋼帯。
【０１３０】
１０．基礎鋼が２０ｐｐｍ以下の硫黄を含む、実施形態８または実施形態９のいずれかに記載のプレコート鋼帯。
【０１３１】
１１．鋼板における窒素に対するチタンの重量％による比が３．４２を上回る、実施形態８から実施形態１０までのいずれかに記載のプレコート鋼帯。
【０１３２】
１２．アルミニウムプレコートまたはアルミニウム合金プレコートが、８重量％から１１重量％までのケイ素、２重量％から４重量％までの鉄、および、アルミニウムおよび処理に固有の不純物である残部を含む、実施形態１または実施形態８から実施形態１１までのいずれかに記載のプレコート鋼帯。
【０１３３】
１３．プレス加工された被覆鋼製品であって、
（ａ）第１の側面および第２の側面を有する帯状の基礎鋼と、
（ｂ）前記帯状の基礎鋼の前記第１の側面および前記帯状の基礎鋼の前記第２の側面の少なくとも一方に存在する被覆と
を備え、
（ｉ）前記被覆が、前記基礎鋼とアルミニウムプレコートまたはアルミニウム合金プレコートとの間における相互拡散から発生し、
（ｉｉ）前記被覆が、基礎鋼から外側へ順々に存在する、
（ａ）相互拡散層
（ｂ）中間層
（ｃ）金属間層
（ｄ）表面層
からなる、
プレス加工された被覆鋼製品。
【０１３４】
１４．前記被覆が３０マイクロメートルを上回る厚さを有する、実施形態１３に記載のプレス加工された被覆鋼製品。
【０１３５】
１５．前記層（ａ）が１５マイクロメートル未満の厚さを有する、実施形態１３または実施形態１４のいずれかに記載のプレス加工された被覆鋼製品。
【０１３６】
１６．前記層（ｃ）と（ｄ）とが、考察される前記層に対応するレベルの少なくとも９０％を占めており、層（ｃ）の１０％未満が、製品の極表面に存在する、
実施形態１３から実施形態１５までのいずれかに記載のプレス加工された被覆鋼製品。
【０１３７】
１７．帯状の鋼が実施形態８に記載の組成を有する、実施形態１３から実施形態１６までのいずれかに記載のプレス加工された被覆鋼製品。
【０１３８】
１８．帯状の鋼が実施形態９に記載の組成を有する、実施形態１３から実施形態１６までのいずれかに記載のプレス加工された被覆鋼製品。
【０１３９】
１９．鋼が実施形態１０に記載の組成を有する、実施形態１３から実施形態１８までのいずれかに記載のプレス加工された被覆鋼製品。
【０１４０】
２０．鋼が実施形態１１に記載の組成を有する、実施形態１３から実施形態１９までのいずれかに記載のプレス加工された被覆鋼製品。
【０１４１】
２１．アルミニウムプレコートまたはアルミニウム合金プレコートが、８重量％から１１重量％までのケイ素、２重量％から４重量％までの鉄、および、アルミニウムおよび処理に固有の不純物である残部を含む、実施形態１３から実施形態２０までのいずれかに記載のプレス加工された被覆鋼製品。
【０１４２】
２２．実施形態６および実施形態１３から実施形態２１までのいずれかに記載の加熱処理された被覆鋼製品からなる自動車。
【０１４３】
２３．実施形態３、実施形態４、実施形態５、および、実施形態７のいずれかに記載のプロセスによって製造された加熱処理された被覆鋼製品からなる自動車。
【０１４４】
本発明のこれまでに記述された説明は、本発明に係る物または方法を製造および使用する方法およびプロセスを提供し、それによって、当業者は、本発明に係る物または方法を製造および使用することができ、この可能性は、特に、本明細書の一部を構成する添付の請求項の主題として提供される。上で使用されたように、「からなるグループから選択される」、「から選択される」などの語句は、特定の材料の混合物を含む。「含む」などの用語は、ここで使用される場合、特に指定のない限り「少なくとも〜を含む」を意味する開かれた用語（ｏｐｅｎ  ｔｅｒｍｓ）である。ここで言及された参照文献、特許明細書、出願明細書、試験、規格、文書、出版物、カタログ、テキスト、論文などのすべては、本明細書に参照により組み込まれる。数値的な限界または範囲が記述される場合、その端点が含まれる。また、数値的な限界または範囲内に存在するすべての値および部分範囲は、あたかも明示的に記述されたかのように、明確に含まれる。これまでの記述は、当業者が本発明に係る物または方法を製造および使用するのを可能にするために提供されたものであり、また、特定の利用分野およびその利用分野の要件に関連して提供されたものである。当業者は、好ましい実施形態への様々な変更を容易に考えだすことができ、また、ここで定められた一般法則は、本発明の精神および範囲を逸脱することなく、その他の実施形態および利用分野に適用されてもよい。したがって、本発明は、説明された実施形態に限定されることを意図されるのではなく、ここに開示された法則および特徴に一致する最も広い範囲を与えられることを意図される。
【図１】
2010508438.tif 000003
【図２】
2010508438.tif 000004
【図３】
2010508438.tif 000005
【図４】
2010508438.tif 000006
【図５】
2010508438.tif 000007
【図６】
2010508438.tif 000008
【図７】
2010508438.tif 000009
【手続補正書】
【提出日】平成20年5月14日(2008.5.14)
【手続補正１】
【補正対象書類名】明細書
【補正対象項目名】全文
【補正方法】変更
【補正の内容】
【発明の詳細な説明】
【技術分野】
【０００１】
本発明は、特に、被覆鋼、溶融めっき法を含むそのような被覆鋼を製造する方法、そのような被覆鋼を使用する方法、被覆鋼から製造されたプレス加工されたブランク、および、被覆鋼から製造されたプレス加工された製品に関し、また、例えばスポット溶接などにおいて、本発明による製品を様々に使用することに関する。
【０００２】
本発明のさらなる利点およびその他の特徴が、部分的に、以下の記述において説明され、また、部分的に、以下の記述を考察することによって、当業者には明らかとなり、あるいは、本発明を実施することによって、学習されてもよい。本発明の利点は、特に、添付の特許請求の範囲に指示されるように実現および達成されてもよい。当然ながら、本発明は、その他のおよび異なる実施形態も可能であり、それらの実施形態のいくつかの細部は、当然ながら、すべてが本発明から逸脱することなく、様々に変更されてもよい。以下の記述は、本質的に、例として説明されたものであり、限定しようとするものではないと考えられるべきである。
【背景技術】
【０００３】
近年、部品を成形するために熱間プレス加工プロセスにおいてプレコート鋼を使用することは、特に、自動車産業において重要なことになりつつある。そのような部品の加工は、以下の主たるステップを含んでもよい：
−  溶融めっき法によって鋼板をプレコートするステップ、
−  ブランクを得るためにトリミングまたは切断するステップ、
−  鋼基板をプレコートと合金化し、かつ、鋼をオーステナイト化するためにブランクを加熱するステップ、
−  部品を熱間成形し、その後に、主として、マルテンサイト構造を得るためにその部品を急速冷却するステップ。
【０００４】
例として、参照により本明細書に組み込まれる米国特許第６，２９６，８０５号明細書を参照されたい。
【０００５】
プレコートを鋼基板と合金化することにより、高い融解温度を有する金属間合金を生成する効果を有するが、そのような被覆を有するブランクは、金属基板のオーステナイト化が発生する温度範囲において加熱されてもよく、そして、焼き入れによってさらに硬化させることができる。
【０００６】
被覆の金属間合金化および基板のオーステナイト化を考慮したブランクの加熱処理は、ブランクがローラー上を移動する炉内において、きわめて頻繁に実行される。ブランクに施される熱サイクルは、最初に、加熱段階を含み、その加熱の速度は、ブランクの厚さ、炉温度、移動速度、および、被覆の反射率などのようなパラメータに応じている。この加熱段階の後、熱サイクルは、一般的には、保持段階を含み、その保持段階の温度は、炉の規定温度である。しかしながら、炉の動作に問題が発生する。すなわち、ローラーが、ブランクのプレコートから出る金属堆積物によって汚れてくることがある。これらの堆積物が増えすぎると、ローラーの保守が実行されなければならず、生産性が低下する。
【０００７】
加熱および急速冷却の後に得られた部品は、きわめて大きな機械抵抗を有し、構造的利用分野、例えば、自動車産業分野に使用されてもよい。これらの部品は、頻繁に他の部品と溶接されなければならず、高い溶接性が要求される。このことは、次のことを意味する。
【０００８】
発生するかもしれない公称溶接パラメータの変動が溶接品質に影響を与えないことを保証するために、溶接作業は、十分に広い動作範囲で実行可能なものでなければならない。抵抗溶接の場合、これは、自動車産業においてはきわめて一般的なことであり、作業溶接範囲は、パラメータの組み合わせによって定義され、特に、溶接電流強度Ｉと溶接中に部品に加えられる力Ｆとは、最も重要なものの一つである。これらのパラメータの適切な組み合わせは、不十分なナゲット径（小さすぎる電流強度または小さすぎる力によって発生する）が発生しないことおよび溶接散りが発生しないことを保証するのを助ける。
【０００９】
また、溶接作業は、大きな機械抵抗が溶接部において得られるように実行されなければならない。この機械抵抗は、剪断引張検査または十字引張検査のような検査によって評価されてもよい。
【先行技術文献】
【特許文献】
【００１０】
【特許文献１】米国特許第６，２９６，８０５号明細書
【発明の概要】
【発明が解決しようとする課題】
【００１１】
依然として、プレス加工プロセスによって成形部品を製造するのに都合良く使用することのできる被覆鋼が、必要とされている。また、依然として、プレス加工プロセスによって溶接に適した成形部品を製造するのに使用することのできる被覆鋼が、必要とされている。また、依然として、そのような被覆鋼およびプレス加工された部品を製造するためのプロセスが、必要とされている。
【課題を解決するための手段】
【００１２】
本発明者は、基礎鋼帯が、少なくとも一方の側面においてアルミニウムまたはアルミニウム合金の被覆によって少なくとも部分的に被覆され（場合によっては、「プレコート」と呼ばれ、この語は、プレコートの性質の変態がプレス加工の前の加熱処理中に発生することを意味する）、また、被覆が、定められた厚さを有し、好ましくは、ほぼ均一なある種の被覆鋼は、加熱の後に、プレス加工によって、成形部品に都合良く成形され、また、都合良く溶接されることを発見した。さらに、本発明者は、上述したようなローラーが汚れる問題は、一般的に、基板と金属プレコートとの間における金属間合金化の度合が不十分であることから発生することを発見した。さらに、ローラーが汚れる場所は、ローラーに接触しているブランクの領域に対応しており、その領域においては、金属プレコートの厚さが、局所的に、平均厚さを超えていることを発見した。特定の法則によって縛られることはないが、プレコートが局所的に厚すぎる場合、金属間合金化は不十分なものであり、プレコートが溶融し、ローラーを汚すと考えられる。このように、本発明者は、板全体においてプレコートの厚さの均一性を所定の許容範囲内に制御することは、望ましい度合の金属間合金化を達成するための重要な要素であり、ローラー上を移動するときに被覆のその後の溶融に対する耐性を改善するのを可能にすることを発見した。
【００１３】
また、本発明者は、アルミナイジングされかつ熱間プレス加工された部品の特に良好な溶接性は、部品において鋼基板から外側へ順々に存在する特別な一連の被覆層に関連することを発見した。
【００１４】
また、本発明者は、加熱炉とプレス加工されたダイとの間における転送時間、プレス加工中の変形量、プレス加工の温度、プレス加工中の製品の冷却速度の特定の組み合わせは、十分に均一なマルテンサイト構造を備えた部品の製造をもたらすこと、および、プレス加工された後の部品の延性またはエネルギー吸収の増加は、硫黄を臨界値以下にまで減少させることによって達成されることを発見しており、これらの２つの利点は、本発明のアルミニウム／アルミニウム合金被覆によって、または、本発明のアルミニウム／アルミニウム合金被覆によることなく、および、その他の被覆によって、得られる。
【００１５】
したがって、上述したことに鑑みて、本発明の１つの目的は、都合良くプレス加工されたブランクに加工することのできる新しいプレコート鋼帯を提供することである。
【００１６】
本発明のさらなる目的は、プレス加工によって都合良く部品に成形することのできる新しいプレコート鋼帯または鋼板を提供することである。
【００１７】
本発明のさらなる目的は、熱間プレス加工によって都合良く部品に成形することのできる新しい被覆鋼を提供することである。
【００１８】
本発明のさらなる目的は、そのような被覆鋼を製造するための新しい方法を提供することである。
【００１９】
本発明のさらなる目的は、そのような被覆鋼から製造された新しいプレス加工されたブランクを提供することである。
【００２０】
本発明のさらなる目的は、そのようなプレス加工されたブランクを製造する新しい方法を提供することである。
【００２１】
本発明のさらなる目的は、そのような被覆鋼から製造される新しいプレス加工された部品を提供することである。
【００２２】
本発明のさらなる目的は、そのようなプレス加工された部品を製造する新しい方法を提供することである。
【００２３】
本発明のさらなる目的は、自動車のような、そのようなプレス加工された部品を含む新しい製品を提供することである。
【００２４】
本発明のさらなる目的は、新しいプレス加工された部品を提供することである。
【００２５】
本発明のさらなる目的は、溶接されるプレス加工された部品を製造する新しい方法を提供することである。
【００２６】
本発明のさらなる目的は、自動車のような、そのような溶接されるプレス加工された部品を含む新しい製品を提供することである。
【００２７】
本発明のさらなる目的は、新しい溶接される被覆鋼および溶接されるプレス加工されたブランクを提供することである。
【００２８】
本発明のさらなる目的は、そのような溶接される被覆鋼および溶接されるプレス加工されたブランクを製造する新しい方法を提供することである。
【００２９】
これらの目的およびその他の目的が、以下の詳細な説明から明らかとなる。
【図面の簡単な説明】
【００３０】
【図１】加熱処理およびプレス加工の後の本発明による被覆部品の好ましい実施形態を示す図である。鋼基板における被覆の一連の層は、（ａ）相互拡散層、（ｂ）中間層、（ｃ）金属間層、（ｄ）表面層である。この配置は、特に、その後の部品の溶接に有利なものである。
【図２】加熱処理およびプレス加工の後の本発明に基づくものではない鋼基板の被覆を示す図である。この一連の層（相互拡散層および金属間層）は、抵抗スポット溶接において、より劣った結果をもたらす。
【図３】本発明に基づかない条件下において熱間プレス加工されかつ冷却された鋼部品の顕微鏡組織を示す図である。
【図４】本発明に基づいた一組の好ましい条件下において熱間プレス加工されかつ冷却された鋼部品の顕微鏡組織を示す図である。
【図５】熱間プレス加工の後の部品の曲げ角度に対する硫黄の影響を示す図である。
【図６】熱間プレス加工の後の部品の破断開始エネルギーに対する硫黄の影響を示す図である。
【図７】総厚さが０．７〜１．５ｍｍおよび１．５〜３ｍｍである板の場合の炉内における総ドウェル時間に対する炉温度の条件を示す図であり、これらの厚さは、溶接のために特に有利な被覆を提供する。
【発明を実施するための形態】
【００３１】
上述したように、基礎鋼が、少なくとも一方の側において、アルミニウムまたはアルミニウム合金の被覆によって、少なくとも部分的にプレコートされ、そして、プレコートが、定められた厚さを有しかつほぼ均一である、ある種の被覆鋼は、プレス加工によって、都合良く成形部品に成形されるという本発明者の発見は、本発明のための１つの法則を構成する。
【００３２】
本発明においては、例えば、帯状、板状、などの基礎鋼の第１の側面（または、側面１）および第２の側面（または、側面２）という用語は、帯状の基礎鋼の長さと幅とによって定義される表面積を有する２つの大きな向かい合った表面を意味する。それとは対照的に、帯状の基礎鋼の側端面は、帯の長さと厚さとによって定義される表面積を有する２つの小さな向かい合った表面である。帯状の基礎鋼の上端および下端は、帯の幅と厚さとによって定義される表面積を有する２つの小さな向かい合った表面である。以下においては、ｔｐは、板またはブランクの側面１および２上の考察される位置におけるプレコートの厚さを表現する。より詳細には、２つの側面１および２に被覆された板の場合、ｔｐ１は、側面１における厚さを表現し、ｔｐ２は、側面２における厚さを表現する。
【００３３】
きわめて好ましい実施形態によれば、ｔｐは、ローラーの汚れを防止することを改善するために、（ｔｐｍｉｎ，ｔｐｍａｘ）によって表現される正確な範囲内に存在するように制御される。厚さは、好ましくは、帯または板の長手方向（または、圧延方向）および横断方向の両方において制御される。
【００３４】
ローラーの汚れの問題に関して、ローラーに直接に接触する板またはブランクの側面におけるプレコートされた厚さの制御は、特に、重要なことである。様々な操作が、鋼板を被覆するステップ（例えば、被覆された側面１および２を提供する溶融めっき被覆ステップ）に後続するかもしれないので、板の両方の側面におけるプレコートを入念に制御することは好ましいことである。例えば、巻き取り、取り扱い、切断、打抜、などのいずれかの後には、側面１と側面２とを容易に識別できないことがある。しかしながら、ｔｐの制御が、すでに被覆されている板の２つの側面（第１の側面および第２の側面）に対して実施されると、どちらの側面もローラーを汚すことはないので、側面１および側面２を追跡する必要はない。さらに、よりむらのない均一性のあるプレコートの厚さを有する好ましいより小さな板を得るために、板をトリミングする必要はなく、したがって、例えば、溶融めっき法によってプレコートされた板を提供することができる。換言すれば、対象となる鋼板またはブランクの第１の側面のプレコートの最小厚さおよびプレコートの最大厚さ（ｔｐｍｉｎ１，ｔｐｍａｘ１）および第２の側面のプレコートの最小厚さおよびプレコートの最大厚さ（ｔｐｍｉｎ２，ｔｐｍａｘ２）を制御すれば、大きな利益が得られる。
【００３５】
ここでは、溶融めっき被覆鋼は、好ましい鋼である。しかしながら、被覆方法に関係なく、板の一方または両方の側面におけるプレコートの厚さは、被覆処理の直後に、被覆ラインにおいて、絶え間なく測定および監視されてもよい。これは、Ｘ線吸収に頼る厚さゲージのようなそれ自体が良く知られている装置によって実現されてもよい。絶えず、与えられた位置における厚さの測定が、例えば、数百平方ミリメートルの領域上で実行されてもよく、この領域は、Ｘ線によって照射される領域の大きさを表現する。
【００３６】
好ましい実施形態においては、帯の幅に沿ってプレコートの厚さのプロフィールを得るために、複数のそのような装置が、帯の横断方向に様々な距離を置いて配置される。
【００３７】
本発明者は、第１の側面および第２の側面の少なくとも一方の最小厚さおよび最大厚さ（ｔｐｍｉｎ１，ｔｐｍａｘ１）および（ｔｐｍｉｎ２，ｔｐｍａｘ２）のそれぞれが、それぞれ、２０マイクロメートルおよび３３マイクロメートルに等しければ（マイクロメートルは、ミクロンと同じであり、１メートルの１００万分の一に等しい長さのメートル単位である）、炉内におけるローラーの汚染または汚れを防止することが改善されることを発見している。換言すれば、好ましい実施形態においては、板またはブランクの少なくとも一方の面におけるどの位置においても、プレコートの厚さｔｐは、好ましくは、２０〜３３マイクロメートルの厚さであり、２１、２２、２３、２４、２５、２６、２７、２８、２９、３０、３１、および、３２マイクロメータ、および、それらの厚さの間に存在するすべての集合および部分集合を含み、また、あたかもそれらのすべての数値がここに記載されたものとして、それらの列挙されたそれぞれの値間に存在するすべての数値（例えば、２２．３４マイクロメートル）を含む。溶融めっき被覆の場合、この範囲に存在するプレコートの厚さの精密な制御は、例えば、被覆された後に、例えば、帯または板が浴から出た後に、ガスを吹き出すノズルを含むシステムを用いて、また、帯の平面度に基づいて、処理ラインにおいて実現されてもよい。ノズルの数、形状、および、位置と、流量とは、特に、厚さｔｐの精密な制御に重要なパラメータである。本明細書は、当業者は、大きな労力を必要とせずに、プレコートの厚さをここで説明されるように制御できると仮定している。
【００３８】
本発明は、産業的な条件において製造される帯に言及するものであり、すなわち、この産業的条件においては、プレコートの厚さの制御は、広い表面を有する帯、すなわち、１００ｍを超える長さおよび６００ｍｍを超える幅を備えた帯の全体において実施される。このように、これらの帯から打ち抜かれあるいはトリミングされるブランクは、プレコートの厚さのきわめて高い均一性を有し、炉内の加熱処理の設定は、発生するかもしれないこの厚さの変化に合わせるために変更されなくてもよい。
【００３９】
特定の動作法則によって限定されるのではなく、本発明は、本発明の利点の中のいくつかは、以下のように、このプレコートの厚さが存在する範囲に関連するものであると考えられる。
【００４０】
２０マイクロメートル以下のプレコートの厚さの場合、ブランクの加熱中に形成される合金化層は、粗さが不足している。したがって、その後の塗装の接着力は、この表面においては小さく、耐食性は減少する。
【００４１】
プレコートの厚さが、板の所与の位置において、３３マイクロメートルを超えるのであれば、危険要素は、この位置とプレコートがより薄い他のどこかの位置との間における厚さの差がきわめて重要なものとなるということである。炉内における加熱処理の設定は、プレコートのより厚い値に合わせられるのではなく、プレコートのより薄い値に合わせられてもよい。したがって、金属間合金を形成する合金化反応は、不十分な程度に発生してもよい。なぜなら、プレコートにおける元素の平均拡散距離は、プレコートの厚さの局所的な値よりもきわめて小さくなるからである。その結果として、合金化は、特に、速い加熱速度の場合には、外側部分（または、表面部分）においてより一層に困難なものとなる。
【００４２】
したがって、第１の実施形態においては、本発明は、ある種の被覆鋼帯を提供し、この被覆鋼帯は、帯状の基礎鋼と、この帯状の基礎鋼の一方の側面の少なくとも一部分に存在するアルミニウムまたはアルミニウム合金からなるプレコートとを備える。多くの用途のために、帯状の基礎鋼は、アルミニウムまたはアルミニウム合金によって被覆されてもよい何らかの種類の鋼から構成されてもよい。しかしながら、自動車の構造部品のようなある種の用途のためには、帯状の基礎鋼は超強力鋼（ＵＨＳＳ）から構成されることが好ましい。そのような場合においては、帯状の基礎鋼はボロン鋼から構成されることが特に好ましい。
【００４３】
本発明者は、また、金属間合金化、オーステナイト化、および、熱間プレス加工を施されたブランクから製造された部品に実現された被覆が独特な特徴を有するならば、良好な溶接結果が達成されることを発見している。この被覆は最初のプレコートとは異なることに注目すべきである。なぜなら、熱処理は、鋼基板との合金化反応を発生させ、これは、プレコートの物理化学的性質および形状の両方を変化させるからである。これに関しては、本発明者は、アルミナイジングおよび熱間プレス加工された部品の特に良好な溶接性は部品において鋼基板から外側へ順々に存在する以下の一連の被覆層に関連することを発見している：
（ａ）相互拡散層
（ｂ）中間層
（ｃ）金属間層
（ｄ）表面層
【００４４】
例えば、図１を参照されたい。好ましい実施形態においては、これらの層は、次の通りである：
（ａ）好ましくは、中間硬さ（ＨＶ５０ｇが例えば、２９０〜４１０の範囲に存在する。ＨＶ５０ｇは、５０グラムの荷重をかけたときに測定される硬さを表現する）を備えた相互拡散層。好ましい実施形態においては、この層は、重量で次の組成を有する。８６〜９５％のＦｅ、４〜１０％のＡｌ、０〜５％のＳｉ。
（ｂ）中間層（ＨＶ５０ｇが約９００〜１０００（例えば、±１０％）の範囲に存在する）。好ましい実施形態においては、この層は、重量で次の組成を有する。３９〜４７％のＦｅ、５３〜６１％のＡｌ、０〜２％のＳｉ。
（ｃ）硬さ（ＨＶ５０ｇが約５８０〜６５０（例えば、±１０％）の範囲に存在する）を備えた金属間層。好ましい実施形態においては、この層は、重量で次の組成を有する。６２〜６７％のＦｅ、３０〜３４％のＡｌ、２〜６％のＳｉ。
（ｄ）表面層（ＨＶ５０ｇが約９００〜１０００（例えば、±１０％）の範囲に存在する）。好ましい実施形態においては、この層は、重量で次の組成を有する。３９〜４７％のＦｅ、５３〜６１％のＡｌ、０〜２％。
好ましい実施形態においては、層（ａ）〜（ｄ）の総厚さは、３０マイクロメートルを超える。
【００４５】
さらなる好ましい実施形態においては、層（ａ）の厚さは、１５マイクロメートル未満であり、例えば、１４、１２、１０、８、６、４、２、または、１マイクロメートルであり、また、それらの厚さの間に存在するすべての整数、集合、および、部分集合を含み、また、あたかもそれらのすべての数値がここに記載されたものとして、それらの列挙されたそれぞれの値間に存在するすべての数値（例えば、１３．８４マイクロメートル）を含む。
【００４６】
本発明者は、高い溶接性は、特に、層（ｃ）および（ｄ）が、基本的に、連続的なものであるとき（すなわち、考察される層に対応するレベルの少なくとも９０％を占める）、かつ、層（ｃ）の１０％未満が部品の極表面（ｅｘｔｒｅｍｅ  ｓｕｒｆａｃｅ）に存在するときに得られることを発見している。法則によって限定されることなく、この特定の層の配置、特に、層（ａ）と層（ｃ）および（ｄ）との配置は、それらの層の固有特性および粗さの作用の両方によって、被覆の抵抗率に影響を与えることが考えられる。したがって、スポット溶接の初期段階における電流、表面における発熱、および、ナゲット形成は、この特定の構造によって影響される。
【００４７】
この有利な層配置は、例えば、アルミニウムまたはアルミニウム合金をプレコートされた、厚さが例えば０．７〜３ｍｍの範囲に存在する鋼板が、８８０〜９４０℃の温度まで加熱された炉内において３〜１３分（このドウェル時間は、加熱段階および保持時間を含む）だけ加熱されるときに得られる。そのような有利な層配置をもたらすその他の条件は、図７からわかる。
【００４８】
０．７ｍｍ以上、かつ、１．５ｍｍ以下の総厚さを有する板のために、好ましい処理条件（炉温度、炉内における総ドウェル時間）が、図形「ＡＢＣＤ」の範囲内に存在する条件によって、図７に示される。
【００４９】
１．５ｍｍよりも厚く、かつ、３ｍｍ以下の総厚さを有する板のために、好ましい処理条件（炉温度、炉内における総ドウェル時間）が、図形「ＥＦＧＨ」によって、図７に示される。
【００５０】
加熱速度Ｖｃは、合金化された有利な層配置を生成するために、４℃／ｓと１２℃／ｓとの間に含まれる。これに関しては、この「加熱速度」は、予熱された炉内に配置されたとき、プレコートされた鋼によって経験される温度上昇を反映する。Ｖｃは、２０℃と７００℃との間における平均加熱速度として定義される。本発明者は、この正確な範囲におけるＶｃの制御は重要な要素であることを発見している。なぜなら、これは、形成される合金化層の性質および形態（ｍｏｒｐｈｏｌｏｇｙ）を直接に制御するからである。ここで、加熱速度Ｖｃは、室温と炉温との間における加熱速度である平均加熱速度とは異なることが強調される。６、７、８、９、１０、および、１１℃／ｓの速度が含まれ、また、それらの数値の間に存在するすべての数値、集合、および、部分集合が含まれ、また、あたかもそれらのすべての数値がここに記載されたものとして、それらの列挙されたそれぞれの値間に存在するすべての数値（例えば、７．７℃／ｓ）が含まれる。これに関しては、図７内に指示される条件のすべては、本明細書に参照により組み込まれる。特に好ましい条件は：
（０．７〜１．５ｍｍの厚さの場合）
−  ９３０℃、３分から最大で６分まで。
−  ８８０℃、４分３０秒から最大で１３分まで。
（１．５〜３ｍｍの厚さの場合）
−  ９４０℃、４分から最大で８分まで。
−  ９００℃、６分３０秒から最大で１３分まで。
【００５１】
特別の利点が、厚さが２０〜３３マイクロメートルの範囲に含まれるプレコートから得られる。なぜなら、この厚さ範囲は、有利な層配置をもたらすからであり、また、プレコートの厚さの均一性は、アリエーション処理の後に形成された被覆の均一性に関連するからである。
【００５２】
加熱されたブランクは、その後、ダイへ転送され、部品または製品を得るために熱間プレス加工され、そして、３０℃／ｓを超える速度で冷却される。冷却速度は、ここでは、加熱されたブランクが炉を出てから４００℃に下がるまでの平均速度として定義される。
【００５３】
帯状の基礎鋼は、アルミニウムまたはアルミニウム合金によって被覆される。市販されている純粋なアルミニウムは、この分野において、Ｔｙｐｅ２アルミニウムとして知られており、５〜１１重量％のケイ素を備えたアルミニウムの合金は、この分野において、Ｔｙｐｅ１アルミニウムとして知られている。ケイ素は、接着力および成形性を減少させる厚い鉄金属の金属間層が形成されるのを防止するために存在する。アルミニウムとともにここで利用できるその他の合金化元素は、２．５〜３重量％の鉄および重量で１５〜３０ｐｐｍのカルシウムを含み、また、それらの２つまたはそれ以上をアルミニウムと組み合わせたものを含む。
【００５４】
Ａｌ−Ｓｉ被覆のための典型的な金属浴は、一般的には、それの基本組成として、８〜１１重量％のケイ素、２〜４重量％の鉄を含み、残部は、アルミニウムまたはアルミニウム合金、および、処理に固有の不純物である。Ａｌ−Ｓｉ被覆の典型的な組成は、Ａｌ−９．３％Ｓｉ−２．８％Ｆｅである。しかしながら、本発明の被覆は、これらの組成に限定されることはない。
【００５５】
ここで使用される帯状の基礎鋼は、一般的な被覆技術によって被覆されることが可能であれば、どのようなものであってもよい。例えば、帯状の基礎鋼は、鋼スラブを熱間圧延（その後に冷間圧延を伴うまたは伴わない）することによって製造されたもののような、どのような熱間圧延ストリップであってもよい。典型的には、帯状の基礎鋼は、被覆を形成する前および後に、コイルの形態で保存および搬送される。
【００５６】
帯状の基礎鋼のための好ましい鋼の例は、重量％で以下の組成を有するものである：
０．１０％＜炭素＜０．５％
０．５％＜マンガン＜３％
０．１％＜ケイ素＜１％
０．０１％＜クロム＜１％
チタン＜０．２％
アルミニウム＜０．１％
リン＜０．１％
硫黄＜０．０５％
０．０００５％＜ホウ素＜０．０１０％
残部は、鉄および処理に固有の不純物を含み、基本的に鉄および処理に固有の不純物からなり、あるいは、鉄および処理に固有の不純物からなる。そのような鋼の使用は、熱処理の後に、きわめて高い機械抵抗を提供し、アルミニウムをベースにした被覆は、高い耐食性を提供する。
【００５７】
特に好ましくは、帯状の基礎鋼における重量％による鋼の組成は、次の通りである：
０．１５％＜炭素＜０．２５％
０．８％＜マンガン＜１．８％
０．１％＜ケイ素＜０．３５％
０．０１％＜クロム＜０．５％
チタン＜０．１％
アルミニウム＜０．１％
リン＜０．１％
硫黄＜０．０５％
０．００２％＜ホウ素＜０．００５％
残部は、鉄および処理に固有の不純物を含み、基本的に鉄および処理に固有の不純物からなり、あるいは、鉄および処理に固有の不純物からなる。
【００５８】
好ましいストリップは、ここでは、長さが１００ｍであり、幅が６００ｍｍである。好ましい厚さは、０．７〜３ｍｍである。
【００５９】
よりさらに好ましくは、板の重量％による組成において、窒素含有量に対するチタン含有量の重量比は、３．４２を上回り、ホウ素がもはや窒素と化合することのできないレベルであると考えられる。
【００６０】
帯状の基礎鋼に使用するための好ましい市販の鋼の例は、２２ＭｎＢ５である。
【００６１】
本発明による鋼の組成においては、クロム、マンガン、ホウ素、および、炭素は、それらが焼入性に影響を与えるように添加されてもよい。さらに、炭素は、マルテンサイトの硬さに対するそれの作用のために、高い機械的特性を達成するのを可能にする。
【００６２】
アルミニウムは、液体状態において、脱酸素を実行するために、また、ホウ素の有効性を保護するために、組成に注入される。
【００６３】
チタンは、窒素含有量に対するそのチタンの含有量の比は３．４２を上回らなければならないが、例えば、ホウ素が窒素と化合するのを防止するために注入され、窒素はチタンと化合する。
【００６４】
合金化元素Ｍｎ、Ｃｒ、Ｂは、焼入性によって、プレス加工ツールにおける硬化を可能にし、あるいは、熱処理中に部品が変形するのを軽減する穏やかな焼き入れ液を使用するのを可能にする。さらに、本発明による組成は、溶接性の観点からも最適化される。
【００６５】
板状の鋼は、カルシウムによって実行される硫化物の球状化（ｇｌｏｂｕｌａｒｉｚａｔｉｏｎ）のための処理を施されてもよく、これは、板の疲労抵抗を改善する効果を有する。
【００６６】
上述したように、超強力性は、本発明に基づいて被覆されかつ熱間プレス加工された鋼板によって提供されてもよい。この高いレベルの強度は、場合によっては、限られた延性に関連する。より高い延性を必要とする利用分野においては、特に、曲げ加工に対する能力が部品または製品によって要求される場合には、本発明者は、特に硫黄が制御されるならば、大きな延性を得ることができることを発見しており、基礎鋼の硫黄量が、０．００２％（２０ｐｐｍ）よりも少ないかまたはそれに等しければ、曲げ角度を６０°よりも大きくすることでき、かつ、改善された延性および引裂抵抗が、加熱処理およびプレス加工を施された部品において、得られる。好ましい量は、２０、１８、１５、１３、１０、８、５、２ｐｐｍなどの硫黄を含む。実際には、この利点は、一般的に鋼に適用され、被覆鋼、または、Ａｌ被覆またはＡｌ合金被覆によって被覆された鋼に限定されない。特定の法則によって限定されることはなく、曲げ処理においていくつかの部品の早期破損の原因を分析したとき、本発明者は、破損は硫化物を含有するときに発生することを発見した。したがって、含有物とマルテンサイトマトリックスまたはベイナイト−マルテンサイトマトリックスとの分離は、応力集中係数として作用し、延性モードにおいて、さらなる亀裂伝搬をトリガーすることが考えられる。
【００６７】
本発明は、また、本発明による被覆板から開始し、そして、切断されてブランクにされる部品であって、成形した後に、そのブランクの被覆が、４℃／秒より速くしかも１２℃／秒より遅い速度で温度上昇する、部品を製造するためのプロセスに関する。加熱速度Ｖｃは、２０℃と７００℃との間における平均速度として定義される。
【００６８】
本発明は、また、熱間圧延鋼板を使用することに関し、そして、その鋼板は、バンパー、バー、ドア補強材、ホイールスポークなどのような、自動車のための構造部品および／または侵入防止部品または部分構造部品として、冷間圧延され、被覆される。
【００６９】
これまでに説明された本発明による板は、それの処理のために、熱間圧延機によって得ることができ、場合によっては、所望の最終的厚さに応じて、冷間再圧延されてもよい。そして、その板は、例えば、アルミニウム源／合金に加えて、例えば、８％から１１％のケイ素、２％から４％の鉄を含む浴の中に浸漬することによって、アルミニウムをベースにした被覆によって被覆され、板は、熱処理の後に、高い機械抵抗を有し、また、高い耐食性、および、塗装および接着に対する良好な性能を有する。
【００７０】
被覆は、好ましくは、上述したように制御され、特に、様々な条件において基礎鋼を腐食から保護する効果を有する。熱間成形プロセス中にまたは成形の後に適用される熱処理は、１５００ＭＰａの機械抵抗および１２００ＭＰａの降伏応力を超えるかもしれない高い機械的特性を得るのを可能にする。最終的な機械的特性は、調整可能であり、特に、構造のマルテンサイト分率、鋼の炭素含有量、および、熱処理に依存する。完成部品に施される熱処理中、あるいは、熱間成形プロセス中、被覆は、摩耗、摩減、疲労、衝撃に対する大きな耐性と、腐食に対する良好な耐性および塗装および接着のための良好な性能とを有する層を形成する。被覆は、被覆を有していない鋼板を熱処理するための様々な表面処理作業を回避するのを可能にする。
【００７１】
鋼板は、酸洗いの後に、例えば、アルミニウムだけを含む、または、アルミニウム、８％から１１％のケイ素、２％〜４％の鉄を含む、または、２％〜４％の鉄だけを含むアルミニウム浴に浸漬することによって、あるいは、それどころか、好ましくは、９％から１０％のケイ素および２％〜３．５％の鉄を含むアルミニウム浴に浸漬することによって、プレコートされてもよい。アルミニウムは、アルミニウムそのものであってもよく、あるいは、アルミニウム合金であってもよい。
【００７２】
約９０％のアルミニウムの比率を備えたアルミニウム合金を含む金属浴に浸漬することによって板を被覆する実施態様の例においては、被覆層は、鋼の表面に接触する第１の合金層を備える。板の表面に直接に接触するこの層は、鉄と完璧に合金化される。
【００７３】
第１の層の上に存在する第２の被覆層は、約９０％のアルミニウムを含み、また、浴の組成に応じて、ケイ素とわずかな量の鉄とを含んでもよい。
【００７４】
第１の合金層は、板が、部品製造の冷間成形処理中に大きなひずみの作用を受けるときに亀裂を生じることがある。
【００７５】
本発明によれば、部品を成形した後、被覆は、４℃／秒より速い速度で温度上昇する。この温度上昇は、アルミニウムの急速な再溶融を可能にし、このアルミニウムは、部品の成形作業によって生じた亀裂に入り込む。
【００７６】
熱処理中、例えば、アルミニウムからなる基礎被覆は、鉄と合金化された層に変態させられ、熱処理に応じて、異なる相を備え、そして、６００ＨＶ５０ｇを超えるかもしれない相当な硬さを有する。
【００７７】
本発明のさらなる利点は、被覆における鉄の拡散が高い温度において開始することである。したがって、板における被覆と鋼との間のより良好な凝集力を有することができる。本発明のさらなる形態においては、熱処理は、激しく変形させられる領域において局所的に実行されてもよい。
【００７８】
本発明によれば、コイル状または板状の出荷状態にある板において、それの厚さは、０．２５ｍｍと１５ｍｍとの間の範囲にあってもよく、良好な成形特性および腐食に対する良好な耐性を有し、また、塗装および接着のための良好な性能を有する。好ましくは、鋼板またはブランクは、３ｍｍ未満の厚さを有する。なぜなら、焼き入れの後に実施されてもよい冷却速度は、速く、そして、マルテンサイト構造を得るのを助けるからである。
【００７９】
鋼板すなわち被覆製品は、出荷状態において、成形中に、および、熱処理中に、また、完成部品の使用中に、腐食に対する大きな耐性を有する。
【００８０】
部品の熱処理中に被覆が存在することは、母材の脱炭および酸化を防止するのを可能にする。これは、特に、熱間成形の場合には、紛れもない利点である。さらにまた、処理された部品を加熱することは、脱炭を防止するために制御された雰囲気を有する炉を必要としない。
【００８１】
板状の金属の熱処理は、達成されるべき温度およびブランクの厚さに依存する期間だけ炉内において加熱するときに、例えば、７５０℃と１２００℃との範囲に存在するオーステナイト変態が開始する温度であるＡｃ１の温度で加熱することを含む。組成は、熱処理中の結晶粒成長を制限するように最適化される。要求される構造が、完全にマルテンサイトであれば、保持温度は、完全なオーステナイト変態の温度であるＡｃ３を上回る温度、例えば、８４０℃を超える温度でなければならない。温度保持の後に、要求される最終的構造に合わせて調整された冷却が、後続しなければならない。
【００８２】
その後に、ブランクは、炉からプレス加工機へ転送される。ブランクが炉から出てプレス加工機へ送り込まれるまでの経過時間が、１０秒を上回る場合、オーステナイトからの部分的な変態が、発生しやすく、完全なマルテンサイト構造を得ることが所望されるならば、炉の出口とプレス加工機との間の転送時間は、１０秒未満でなければならない。
【００８３】
本発明者は、また、完全なマルテンサイト構造を得ることは、熱間成形処理における変形量に関連することを発見しており、熱間成形によって発生する局所的な変形の量は、部品または製品の形状に密接に関連し、いくつかの特定の領域においては、局所的に４０％または５０％を超えることがある。本発明者は、局所的なひずみが１０％の臨界値を超える場合、冷却速度は、全体的なマルテンサイト変態を得るために、十分に速いものでなければならないことを発見した。さもなければ、ベイナイト変態が、マルテンサイト変態の代わりに、相当量だけ発生することがある。したがって、危険要素は、不均一構造が、ある場所が他の場所よりも大きく変形させられる複雑な形状を備えた部品に発生することである。これに関しては、本発明者は、成形ひずみが１０％よりも大きい部品の場所においては、冷却速度は、完全なマルテンサイト変態を保証するために、５０℃／ｓ以上に増加させられなければならないことを証明した。冷却速度は、加熱されたブランクが炉を出てから４００℃に下がるまでの平均速度として定義される。
【００８４】
しかしながら、また、例えば７５０℃であるＡｃ１と例えば８４０℃であるＡｃ３との範囲に存在する温度で加熱し、そして、その後に、適切に冷却することによって、フェライト−ベイナイト構造またはフェライト−マルテンサイト構造を得ることを所望してもよい。達成される耐性のレベルおよび適用される熱処理に基づいて、１つまたはいくつかのこれらの成分は、可変の比率で存在する。
【００８５】
熱処理パラメータの調節は、与えられた組成によって、要求される厚さに基づいた様々なレベルの熱間シート抵抗および冷間シート抵抗を達成するのを可能にする。最も高い抵抗レベルの場合、構造は、主として、マルテンサイトからなる。
【００８６】
鋼は、特に、構造部品および侵入防止部品を製造するのに適したものである。
【００８７】
本発明は、したがって、所望の被覆の厚さを有し、かつ、広い成形可能性を提供する熱間圧延鋼板または冷間圧延鋼板を製造するのを可能にし、また、完成部品に施される熱処理の後に、１０００ＭＰａを超える機械抵抗、衝撃、疲労、摩耗、および、摩減に対する大きな耐性を得るのを可能にし、それと同時に、腐食に対する良好な耐性および溶接、塗装、および、接着のための良好な性能を保持する。
【００８８】
ここで、本発明が、限定することを意図するものではない例として役に立つある特定の実施形態によって、さらに説明される。
【００８９】
（実施例）
（実施例１）
実施態様の第１の例において、０．２３重量％の炭素、１．２５重量％のマンガン、０．０１７重量％のリン、０．００２重量％の硫黄、０．２７重量％のケイ素、０．０６２重量％のアルミニウム、０．０２１重量％の銅、０．０１９重量％のニッケル、０．２０８重量％のクロム、０．００５重量％の窒素、０．０３８重量％のチタン、０．００４重量％のホウ素、０．００３重量％のカルシウムを含む厚さが１．９ｍｍの冷間圧延鋼板が、９．３％のケイ素、および、２．８％の鉄、そして、残部がアルミニウムおよび不可避の不純物である組成からなるアルミニウムをベースにした合金によってプレコートされた。加工条件、すなわち、処理ライン上の吹き出し装置の設定に基づいて、様々な厚さ範囲を備えた長さが１２０ｍおよび幅が６５０ｍｍの板が製造された。
【００９０】
板Ａ（本発明による）：板のそれぞれの側面における厚さｔｐ１およびｔｐ２が、長手方向（圧延方向）および横断方向の両方において、板の２つの面のあらゆる場所において２０〜３３マイクロメートルの範囲内に存在するように制御された。測定は、Ｘ線放射に頼る厚さゲージ装置によって、絶え間なく実行された。いつも、それぞれのゲージの測定スポットは、約２０ｍｍの半径を有する円形領域であった。その後、板は、１．２×０．５ｍ２の全体寸法を有するブランクに切断された。
【００９１】
板Ｂ（基準）：これらの板では、プレコートの厚さは、より広い可変性を有した。なぜなら、板の２つの側面における厚さｔｐ１およびｔｐ２は、３０〜４５マイクロメートルの範囲にあるからである。これらの板から切断されたブランクは、同じプレコートの厚さを有する。
【００９２】
そして、ブランクは、炉内においてＴ＝９２０℃で加熱された。加熱時間は、３分であり、４分の保持時間を備えた。そして、顕微鏡組織は、完全にオーステナイトであった。その後に、ブランクは、炉からプレス加工機へ転送された。ブランクが炉から出てプレス加工機内へ転送されるまでの経過時間は、１０秒を上回り、オーステナイトからの部分的な変態が、発生しやすく、そのために、プレス加工された部品の機械抵抗を減少させた。
【００９３】
その後に、ブランクは、発生するかもしれない被覆の再溶融を考慮するために、熱間プレス加工を伴うことなく、すぐに冷却された。
【００９４】
シリーズＡに関しては、プレコートの溶融は見られなかった。プレコートと鋼基板との間の金属間合金化は十分に発生した。
【００９５】
シリーズＢに関しては、プレコートは、大部分は合金化がなされたが、再溶融のいくつかの痕跡が、特に、Ｂのプレコートのより厚い場所において見られた。アルミニウムプレコートのこの部分的な再溶融は、炉内においてローラーが徐々に汚れることを助長する。本発明による板は、このローラーに徐々に堆積することを助長することはない。
【００９６】
（実施例２）
ｉ）本発明に基づいた条件：実施態様の第２の例においては、実施例１と同じ組成および同じプレコートを備えた、厚さが１．２ｍｍ、長さが１２０ｍ、幅が６５０ｍｍの冷間圧延鋼板が加工された。その後に、板はブランクに切断され、９２０℃で６分間だけ加熱され、この時間は、加熱段階および保持時間を含むものであった。２０℃と７００℃との間における加熱速度Ｖｃは、１０℃／ｓであった。十分なマルテンサイト構造を得るために、ブランクは、最終的に熱間プレス加工され、そして、焼き入れされた。
【００９７】
熱間プレス加工の後に得られた部品は、図１に示される４０マイクロメートルの厚さの被覆によって覆われ、その被覆は、４つの層構造を有する。鋼基板から開始して、層は次の通りである：
（ａ）１７マイクロメートルの厚さの相互拡散層または金属間層。この層は、それ自身が、２つの部分層からなる。硬さＨＶ５０ｇは、２９５から４０７までの範囲内に存在し、平均組成は、９０％のＦｅ、７％のＡｌ、３％のＳｉである。
（ｂ）８マイクロメートルの厚さのより黒く見える中間層。この層は、９４０ＨＶ５０ｇの硬さ、および、４３重量％のＦｅ、５７重量％のＡｌ、１重量％のＳｉからなる平均組成を有する。
（ｃ）８マイクロメートルの厚さの薄暗い相として見える金属間層。６１０ＨＶ５０ｇの硬さを有し、６５重量％のＦｅ、３１重量％のＡｌ、４重量％のＳｉからなる平均組成を有する。
（ｄ）７マイクロメートルの厚さ、および、９５０ＨＶ５０ｇの硬さのより黒い表面層。４５重量％のＦｅ、５４重量％のＡｌ、１重量％のＳｉからなる平均組成を備える。
層（ｃ）と（ｄ）とは、準連続的なものであり、すなわち、考察される層に対応するレベルの少なくとも９０％を占める。より詳細には、層（ｃ）は、きわめて例外的な場合を除けば、極表面に到達することはない。いずれにしても、この層（ｃ）は、極表面の１０％未満しか占めない。
【００９８】
ｉｉ）基準の条件：他方において、同じ基礎材料およびプレコート部品を備えたブランクは、異なる条件で炉において加熱された。ブランクは、７分間だけ９５０℃にまで加熱され、この時間は加熱段階の時間を含むものであった。加熱速度Ｖｃは、１１℃／ｓであった。これらの条件は、合金化の程度に対応するものであり、これは、条件（ｉ）の場合よりも重要なものである。
−  この被覆においては、薄暗い金属間層（ｃ）は、連続的なものではなく、被覆内において散乱させられるように見える。この層の約５０％は、部品の極表面に存在する。さらには、鋼基板に接触する厚さが１０マイクロメートルの相互拡散層は、これまでに説明された図１の場合よりも薄い。
【００９９】
抵抗スポット溶接が、２つの状況ｉ）およびｉｉ）において実行された：
（ｉ）準連続的層（ｃ）と（ｄ）とによる被覆。層（ｃ）は、極表面の１０％未満を占める
（ｉｉ）混合されかつ不連続的な層による被覆。層（ｃ）は、１０％を越える極表面を占める。
【０１００】
抵抗スポット溶接は、２つの部品を重ね合わせ、かつ、以下の条件でそれらを接合することによって、実行された：
−  押し付け力（ｓｑｕｅｅｚｅ  ｆｏｒｃｅ）および溶接加圧力：４０００Ｎ
−  押し付け時間：５０周期
−  溶接時間および保持時間：それぞれ、１８周期。
それぞれの条件において：
−  溶接中にスパッターが発生しないこと
−  許容できるナゲットサイズ
を得るために、適切な強度範囲が決定された。
【０１０１】
条件ｉ）の場合、電流強度によって表現される溶接性範囲は１．４ｋＡである。条件ｉｉ）の場合、溶接性範囲は極端に小さい。
【０１０２】
したがって、本発明による被覆は、さらにより満足できる結果をもたらすことがわかる。
【０１０３】
（実施例３）
実施態様の第３の例においては、実施例１の冷間圧延鋼板が、５００×５００ｍｍ２のブランクに切断され、このブランクは、９２０℃で６分間だけ加熱され、そして、ツールにおいて、２つの異なる冷却速度、すなわち：
（Ａ）冷却速度：ＶＡ＝３０℃／ｓ
（Ｂ）冷却速度：ＶＢ＝６０℃／ｓ
が得られるような条件で、熱間プレス加工され冷却された。
【０１０４】
部品の形状のために、異なる変形量εが熱間プレス加工中に生成された。より詳細には、大きくひずんだいくつかの領域は、３０％よりも大きい変形量を有する。
−  図３に示されるように、金属組織観察によって、ε＞１０％の場合、ベイナイト変態またはフェライト変態が、ＶＡ＝３０℃／ｓで冷却された部品に、主として、部品のオーステナイト結晶粒界に発生することがわかる。他方において、ＶＢ＝６０℃／ｓで冷却された部品は、図４に示されるような完全なマルテンサイト顕微鏡組織を有する。完全なマルテンサイト顕微鏡組織の構造は、機械的な要求がある場合には、優れた機械抵抗および高い均一性を有する。
【０１０５】
したがって、ひずみが１０％よりも大きい製品または部品においてさえも、本発明による冷却の適用は、顕微鏡組織的なおよび機械的な均一性を保証する。
【０１０６】
（実施例４）
実施態様の第４の例においては、異なる値の硫黄を含む鋳鋼が製造された。これらの鋼は、さらに熱間圧延され、そして、厚さが２．２ｍｍの鋼板に冷間圧延された。硫黄含有量は、重量で１１ｐｐｍ（０．００１１％）から５９ｐｐｍ（０．００６％）まで変化する。硫黄はさておき、これらの異なる鋳鋼の組成は、重量で０．２４％の炭素、１．１７％のマンガン、０．０１％のリン、０．２５％のケイ素、０．０４５％のアルミニウム、０．０１％の銅、０．０２％のニッケル、０．２％のクロム、０．０４％のチタン、０．００３％のホウ素、０．００２％のカルシウムからなり、残部は鉄および不可避の不純物である。
【０１０７】
これらの板は、９．３％のケイ素、２．８％の鉄、および、残部がアルミニウムおよび不可避の不純物である組成からなるアルミニウムをベースにした合金によってプレコートされた。
【０１０８】
その後に、板は、ブランクに切断され、このブランクは、９５０℃で５分間だけ加熱され、そして、熱間プレス加工され、十分なマルテンサイト構造を得るために、ツールにおいて冷却された。機械抵抗は、１４５０ＭＰａを超えるものであった。
【０１０９】
試験片が、圧延方向の横断方向に対して抽出され、交互曲げモードによる曲げ試験を施された。本発明者は、臨界曲げ角度（破断する角度）は鋼の硫黄含有量に密接に関係することを証明しており、硫黄含有量が０．００２％以下の場合には、曲げ角度は６０°を超え、これは、より大きな延性およびエネルギー吸収率を意味する。
【０１１０】
また、コンパクト引張試験型試験片が、引裂抵抗、すなわち、既存の亀裂が開始しあるいは伝搬するのに必要なエネルギーを測定するために、圧延方向の横断方向に対して抽出された。図６に示される結果は、硫黄含有量が０．００２重量％以下であれば、１８ジュールよりも大きな開始エネルギーが達成されることを示している。
【０１１１】
大きな強度、大きなエネルギー吸収率、および、高い溶接性からなるこれらの品質は、自動車産業に必要とされるので、本発明に基づいて加工された部品または製品は、そのような用途に役立つものである。
【０１１２】
これまでの説明は、本発明を理解するのにわかりやすいものであるが、以下に列挙される好ましい実施形態および添付の請求項において使用される以下の用語は、混乱を回避するために、以下に記述される意味を有する。
【０１１３】
プレコート
プレコート／基礎からなる複合材料を形成するために、帯状または板状などの基礎鋼の少なくとも一部分に被覆または配置された材料（ＡｌまたはＡｌ合金）であり、この複合材料は、被覆されたＡｌまたはＡｌ合金材料と基礎鋼との間におけるアリエーション反応を施されていない。
【０１１４】
アリエーション（ａｌｌｉａｔｉｏｎ）
基礎鋼およびプレコートの両方とも組成が異なる少なくとも１つの中間層を生成するためのプレコートと基礎鋼との間における反応である。アリエーション反応は、熱間プレス加工の直前になされる加熱処理中に発生する。アリエーション反応は、プレコートの総厚さに影響を与える。きわめて好ましい実施形態においては、アリエーション反応は、これまでに説明されたような次の層を形成する。（ａ）相互拡散層、（ｂ）中間層、（ｃ）金属間層、および、（ｄ）表面層。
【０１１５】
プレコートされた鋼
プレコート／基礎からなる複合材料であり、被覆された材料と基礎鋼との間におけるアリエーション反応を施されていない。
【０１１６】
被覆
プレコートと基礎鋼との間におけるアリエーション反応を施された後のプレコートである。きわめて好ましい実施形態においては、被覆は、これまでに説明されたような、（ａ）相互拡散層、（ｂ）中間層、（ｃ）金属間層、および、（ｄ）表面層からなる。
【０１１７】
被覆された鋼または製品
プレコートと基礎鋼との間におけるアリエーション反応を施されたプレコートされた鋼または製品である。きわめて好ましい実施形態においては、被覆された鋼は、基礎鋼に本発明による被覆を有する帯状または板状などの基礎鋼であり、これまでに説明されたような、（ａ）相互拡散層、（ｂ）中間層、（ｃ）金属間層、および、（ｄ）表面層からなる。
【０１１８】
ブランク
帯から切断された形材である。
【０１１９】
製品
プレス加工されたブランクである。
【０１２０】
このように、本発明は、特に、以下の好ましい実施形態を提供する。
【０１２１】
１．熱間プレス加工された被覆鋼板製品を製造するためのプロセスであって、
（Ａ）所定の温度にまで予熱された炉内において、２０℃と７００℃との間における４℃／ｓ〜１２℃／ｓの範囲に存在する加熱速度Ｖｃで、前記鋼板の厚さが、０．７ｍｍ以上かつ１．５ｍｍ以下の場合、図７の図形ＡＢＣＤによって定められた時間だけ、アルミニウムプレコートまたはアルミニウム合金プレコート鋼板を加熱し、前記鋼板の厚さが、１．５ｍｍよりも厚くかつ３ｍｍ以下の場合、図７の図形ＥＦＧＨによって定められた時間だけ、アルミニウムプレコートまたはアルミニウム合金プレコート鋼板を加熱し、加熱されたブランクを得るステップと、
（Ｂ）前記加熱されたブランクをダイへ転送するステップと、
（Ｃ）前記ダイにおいて、前記加熱されたブランクをプレス加工し、それによって、熱間プレス加工された鋼板製品を得るステップと
を備え、
前記加熱された製品が、前記炉を出てから４００℃に下がるまで、少なくとも３０℃／ｓの平均速度で冷却される、
プロセス。
【０１２２】
２．前記加熱されたブランクが前記炉を出てから前記プレス加工が開始するまでの経過時間が１０秒以下であり、
前記加熱されたブランクが、前記プレス加工中に、１０％よりも多い量だけ変形させられ、前記加熱された製品が、前記炉を出てから４００℃に下がるまで、少なくとも５０℃／ｓの平均速度で冷却される、
実施形態１に記載の熱間プレス加工された被覆鋼板製品を製造するためのプロセス。
【０１２３】
３．前記プレコート鋼板が、第１の側面および第２の側面を有する鋼帯をアルミニウムまたはアルミニウム合金によって溶融めっきでプレコートすることによって得られ、前記鋼帯の前記第１の側面および前記第２の側面の少なくとも一方のプレコートの厚さが、前記鋼帯の前記第１の側面および前記第２の側面の少なくとも一方におけるあらゆる場所において、２０μｍから３３μｍまでの厚さを有し、
前記プレコートされた鋼帯を切断し、板を得るステップ
を備えた実施形態１または実施形態２のいずれかに記載の熱間プレス加工された被覆鋼板製品を製造するためのプロセス。
【０１２４】
４．プレス加工された被覆鋼製品であって、
（ａ）第１の側面および第２の側面を有する帯状の基礎鋼と、
（ｂ）前記帯状の基礎鋼の前記第１の側面および前記帯状の基礎鋼の前記第２の側面の少なくとも一方に存在する被覆と
を備え、
（ｉ）前記被覆が、前記基礎鋼とアルミニウムプレコートまたはアルミニウム合金プレコートとの間における相互拡散から発生し、
（ｉｉ）前記被覆が、基礎鋼から外側へ順々に存在する、
（ａ）相互拡散層
（ｂ）中間層
（ｃ）金属間層
（ｄ）表面層
からなり、
前記被覆が３０マイクロメートルを超える厚さを有し、前記層（ａ）が１５マイクロメートル未満の厚さを有する、プレス加工された被覆鋼製品。
【０１２５】
５．前記層（ｃ）と（ｄ）とが、考察される前記層に対応するレベルの少なくとも９０％をそれらの層（ｃ）と（ｄ）とが占めることによって、準連続的なものであり、層（ｃ）の１０％未満が、製品の極表面に存在する、
実施形態４に記載のプレス加工された被覆鋼製品。
【０１２６】
６．帯状の鋼が、総重量に対する重量％として、
０．１５％＜炭素＜０．５％
０．５％＜マンガン＜３％
０．１％＜ケイ素＜０．５％
０．０１％＜クロム＜１％
チタン＜０．２％
アルミニウム＜０．１％
リン＜０．１％
硫黄＜０．０５％
０．０００５％＜ホウ素＜０．０８％
からなる成分を含み、さらに、鉄および処理に固有の不純物を含む、実施形態４または実施形態５のいずれかに記載のプレス加工された被覆鋼製品。
【０１２７】
７．帯状の鋼が、総重量に対する重量％として、
０．２０％＜炭素＜０．５％
０．８％＜マンガン＜１．５％
０．１％＜ケイ素＜０．３５％
０．０１％＜クロム＜１％
チタン＜０．１％
アルミニウム＜０．１％
リン＜０．０５％
硫黄＜０．０３％
０．０００５％＜ホウ素＜０．０１％
からなる成分を含み、さらに、鉄および処理に固有の不純物を含む、
実施形態４から実施形態６までのいずれかに記載のプレス加工された被覆鋼製品。
【０１２８】
８．鋼が２０ｐｐｍまたはそれ以下の硫黄を含む、実施形態４から実施形態７までのいずれかに記載のプレス加工された被覆鋼製品。
【０１２９】
９．鋼板における窒素に対するチタンの重量％による比が３．４２を上回る、実施形態４から実施形態８までのいずれかに記載のプレス加工された被覆鋼製品。
【０１３０】
１０．アルミニウムプレコートまたはアルミニウム合金プレコートが、８重量％から１１重量％までのケイ素、２重量％から４重量％までの鉄、および、アルミニウムおよび処理に固有の不純物である残部を含む、実施形態４から実施形態９までのいずれかに記載のプレス加工された被覆鋼製品。
【０１３１】
１１．実施形態４から実施形態１０までのいずれかに記載の加熱処理された被覆鋼製品からなる自動車。
【０１３２】
１２．実施形態１または実施形態３のいずれかに記載のプロセスによって製造された加熱処理された被覆鋼製品からなる自動車。
【０１３３】
本発明のこれまでに記述された説明は、本発明に係る物または方法を製造および使用する方法およびプロセスを提供し、それによって、当業者は、本発明に係る物または方法を製造および使用することができ、この可能性は、特に、本明細書の一部を構成する添付の請求項の主題として提供される。上で使用されたように、「からなるグループから選択される」、「から選択される」などの語句は、特定の材料の混合物を含む。「含む」などの用語は、ここで使用される場合、特に指定のない限り「少なくとも〜を含む」を意味する開かれた用語（ｏｐｅｎ  ｔｅｒｍｓ）である。ここで言及された参照文献、特許明細書、出願明細書、試験、規格、文書、出版物、カタログ、テキスト、論文などのすべては、本明細書に参照により組み込まれる。数値的な限界または範囲が記述される場合、その端点が含まれる。また、数値的な限界または範囲内に存在するすべての値および部分範囲は、あたかも明示的に記述されたかのように、明確に含まれる。これまでの記述は、当業者が本発明に係る物または方法を製造および使用するのを可能にするために提供されたものであり、また、特定の利用分野およびその利用分野の要件に関連して提供されたものである。当業者は、好ましい実施形態への様々な変更を容易に考えだすことができ、また、ここで定められた一般法則は、本発明の精神および範囲を逸脱することなく、その他の実施形態および利用分野に適用されてもよい。したがって、本発明は、説明された実施形態に限定されることを意図されるのではなく、ここに開示された法則および特徴に一致する最も広い範囲を与えられることを意図される。
【手続補正２】
【補正対象書類名】特許請求の範囲
【補正対象項目名】全文
【補正方法】変更
【補正の内容】
【特許請求の範囲】
【請求項１】
熱間プレス加工された被覆鋼板製品を製造するためのプロセスであって、
（Ａ）所定の温度にまで予熱された炉内において、２０℃と７００℃との間における４℃／ｓ〜１２℃／ｓの範囲に存在する加熱速度Ｖｃで、前記鋼板の厚さが、０．７ｍｍ以上かつ１．５ｍｍ以下の場合、図７の図形ＡＢＣＤによって定められた時間だけ、アルミニウムプレコートまたはアルミニウム合金プレコート鋼板を加熱し、前記鋼板の厚さが、１．５ｍｍよりも厚くかつ３ｍｍ以下の場合、図７の図形ＥＦＧＨによって定められた時間だけ、アルミニウムプレコートまたはアルミニウム合金プレコート鋼板を加熱し、加熱されたブランクを得るステップと、
（Ｂ）前記加熱されたブランクをダイへ転送するステップと、
（Ｃ）前記ダイにおいて、前記加熱されたブランクをプレス加工し、それによって、熱間プレス加工された鋼板製品を得るステップと
を備え、
前記加熱された製品が、前記炉を出てから４００℃に下がるまで、少なくとも３０℃／ｓの平均速度で冷却される、
プロセス。
【請求項２】
前記加熱されたブランクが前記炉を出てから前記プレス加工が開始するまでの経過時間が１０秒以下であり、
前記加熱されたブランクが、前記プレス加工中に、１０％よりも多い量だけ変形させられ、前記加熱された製品が、前記炉を出てから４００℃に下がるまで、少なくとも５０℃／ｓの平均速度で冷却される、
請求項１に記載の熱間プレス加工された被覆鋼板製品を製造するためのプロセス。
【請求項３】
前記プレコート鋼板が、第１の側面および第２の側面を有する鋼帯をアルミニウムまたはアルミニウム合金によって溶融めっきでプレコートすることによって得られ、前記鋼帯の前記第１の側面および前記第２の側面の少なくとも一方のプレコートの厚さが、前記鋼帯の前記第１の側面および前記第２の側面の少なくとも一方におけるあらゆる場所において、２０μｍから３３μｍまでの厚さを有し、
前記プレコートされた鋼帯を切断し、板を得るステップ
を備えた請求項１または請求項２のいずれか一項に記載の熱間プレス加工された被覆鋼板製品を製造するためのプロセス。
【請求項４】
プレス加工された被覆鋼製品であって、
（ａ）第１の側面および第２の側面を有する帯状の基礎鋼と、
（ｂ）前記帯状の基礎鋼の前記第１の側面および前記帯状の基礎鋼の前記第２の側面の少なくとも一方に存在する被覆と
を備え、
（ｉ）前記被覆が、前記基礎鋼とアルミニウムプレコートまたはアルミニウム合金プレコートとの間における相互拡散から発生し、
（ｉｉ）前記被覆が、基礎鋼から外側へ順々に存在する、
（ａ）相互拡散層
（ｂ）中間層
（ｃ）金属間層
（ｄ）表面層
からなり、
前記被覆が３０マイクロメートルを超える厚さを有し、前記層（ａ）が１５マイクロメートル未満の厚さを有する、プレス加工された被覆鋼製品。
【請求項５】
前記層（ｃ）と（ｄ）とが、考察される前記層に対応するレベルの少なくとも９０％をそれらの層（ｃ）と（ｄ）とが占めることによって、準連続的なものであり、層（ｃ）の１０％未満が、製品の極表面に存在する、
請求項４に記載のプレス加工された被覆鋼製品。
【請求項６】
帯状の鋼が、総重量に対する重量％として、
０．１５％＜炭素＜０．５％
０．５％＜マンガン＜３％
０．１％＜ケイ素＜０．５％
０．０１％＜クロム＜１％
チタン＜０．２％
アルミニウム＜０．１％
リン＜０．１％
硫黄＜０．０５％
０．０００５％＜ホウ素＜０．０８％
からなる成分を含み、さらに、鉄および処理に固有の不純物を含む、請求項４または請求項５のいずれか一項に記載のプレス加工された被覆鋼製品。
【請求項７】
帯状の鋼が、総重量に対する重量％として、
０．２０％＜炭素＜０．５％
０．８％＜マンガン＜１．５％
０．１％＜ケイ素＜０．３５％
０．０１％＜クロム＜１％
チタン＜０．１％
アルミニウム＜０．１％
リン＜０．０５％
硫黄＜０．０３％
０．０００５％＜ホウ素＜０．０１％
からなる成分を含み、さらに、鉄および処理に固有の不純物を含む、
請求項４から請求項６までのいずれか一項に記載のプレス加工された被覆鋼製品。
【請求項８】
鋼が２０ｐｐｍまたはそれ以下の硫黄を含む、請求項４から請求項７までのいずれか一項に記載のプレス加工された被覆鋼製品。
【請求項９】
鋼板における窒素に対するチタンの重量％による比が３．４２を上回る、請求項４から請求項８までのいずれか一項に記載のプレス加工された被覆鋼製品。
【請求項１０】
アルミニウムプレコートまたはアルミニウム合金プレコートが、８重量％から１１重量％までのケイ素、２重量％から４重量％までの鉄、および、アルミニウムおよび処理に固有の不純物である残部を含む、請求項４から請求項９までのいずれか一項に記載のプレス加工された被覆鋼製品。
【請求項１１】
請求項４から請求項１０までのいずれか一項に記載の加熱処理された被覆鋼製品からなる自動車。
【請求項１２】
請求項１または請求項３のいずれか一項に記載のプロセスによって製造された加熱処理された被覆鋼製品からなる自動車。
【国際調査報告】
2010508438.tif 000010
2010508438.tif 000011
2010508438.tif 000012